(57)【要約】本発明は、例えば紙幣及び身分証明書類等のセキュリティ文書を偽造及び違法複製から保護する分野に関する。特に、本発明は、小板状磁性顔料粒子若しくは磁化可能顔料粒子を含むコーティング組成物から作られた未固化のコーティング層に１つ又は複数の印を磁気転写して、セキュリティ文書若しくはセキュリティ物品の偽造防止手段として、又は装飾目的で光学効果層（ＯＥＬ）を生成するための方法を提供する。【選択図】  図８Ｂ
2019532831.tif 000002
【特許請求の範囲】
【請求項１】
１つ又は複数の印を示す光学効果層（ＯＥＬ）を基板（ｘ１０）に生成するための方法であって、
ａ）基板（ｘ１０）表面に、ｉ）小板状磁性顔料粒子又は磁化可能顔料粒子とｉｉ）バインダ材料とを含む、第１の状態にあるコーティング組成物を塗布して、前記基板（ｘ１０）にコーティング層（ｘ２０）を形成するステップと、
ｂ）前記コーティング層（ｘ２０）を有する前記基板（ｘ１０）と１つ又は複数の凹印又は１つ又は複数の凸印とを備えたアセンブリ（ｘ００）を形成するステップであって、前記コーティング層（ｘ２０）を有する前記基板（ｘ１０）が前記１つ又は複数の凹印又は１つ又は複数の凸印の上に配置され、
前記１つ又は複数の凹印が、前記１つ又は複数の印の形の１つ又は複数の空隙（ｘ５１）を備える軟磁性板（ｘ５０）から成り、前記軟磁性板（ｘ５０）が、高透磁率の１つ又は複数の金属、合金、又は化合物から作られるか、非磁性材料に分散された約２５重量％〜約９５重量％の軟磁性粒子を含む複合材料から作られ、重量パーセントが前記複合材料の総重量に基づき、
前記１つ又は複数の凸印が、非磁性ホルダ（ｘ４０）に配置され又は取り付けられた１つ又は複数の印（ｘ５２）を備える構成（ｘ３０）から成り、前記印が、高透磁率の１つ又は複数の金属、合金、又は化合物から作られるか、非磁性材料に分散された約２５重量％〜約９５重量％の軟磁性粒子を含む複合材料から作られ、重量パーセントが前記複合材料の総重量に基づくステップと、
ｃ）前記コーティング層（ｘ２０）を有する前記基板（ｘ１０）とステップｂ）により得られた前記１つ又は複数の凹印又は１つ又は複数の凸印とを備えた前記アセンブリ（ｘ００）を、静磁界発生装置（ｘ６０）の不均一磁界に通して移動させて、前記小板状磁性顔料粒子又は磁化可能顔料粒子の少なくとも一部を二軸配向させるステップと、
ｄ）前記コーティング組成物を第２の状態に固化させて、前記小板状磁性顔料粒子又は磁化可能顔料粒子を採用された位置及び配向に固定するステップとを含む方法。
【請求項２】
前記１つ又は複数の凹印が構成（ｘ３０）から成り、前記構成（ｘ３０）が、非磁性ホルダ（ｘ４０）と前記１つ又は複数の印の形の１つ又は複数の空隙（ｘ５１）を備える前記軟磁性板（ｘ５０）とを備える、請求項１に記載の方法。
【請求項３】
前記コーティング層（ｘ２０）が前記アセンブリ（ｘ００）の最上層である、請求項１又は２に記載の方法。
【請求項４】
前記複合材料の前記非磁性材料が、
ポリアミド、コポリアミド、ポリフタルイミド、ポリオレフィン、ポリエステル、ポリテトラフルオロエチレン、ポリアクリレート、ポリメタクリレート、ポリイミド、ポリエーテルイミド、ポリエーテルエーテルケトン、ポリアリールエーテルケトン、ポリフェニレンスルファイド、液晶ポリマー、ポリカーボネート、及びこれらの混合物から成る群から選択される熱可塑性材料、若しくは
エポキシ樹脂、フェノール樹脂、ポリイミド樹脂、シリコン樹脂、及びこれらの混合物から成る群から選択される熱硬化性材料、
を含む、又はこれらから成るポリマー母材である、請求項１〜３のいずれか一項に記載の方法。
【請求項５】
前記軟磁性粒子が、カルボニル鉄、カルボニルニッケル、コバルト、及びこれらの組合せから成る群から選択される、請求項１〜４のいずれか一項に記載の方法。
【請求項６】
前記軟磁性粒子が約０．５μｍ〜約１００μｍのｄ５０を有する、請求項１〜５のいずれか一項に記載の方法。
【請求項７】
前記コーティング組成物を固化する前記ステップｄ）が、前記ステップｃ）と一部同時に実行される、請求項１〜６のいずれか一項に記載の方法。
【請求項８】
前記磁界発生装置が線形永久磁石ハルバッハ配列である、請求項１〜７のいずれか一項に記載の方法。
【請求項９】
前記小板状磁性顔料粒子又は磁化可能顔料粒子が、小板状磁性薄膜干渉顔料粒子、小板状磁性コレステリック液晶顔料粒子、磁性材料を含む小板状干渉被覆顔料粒子、及びこれらの２つ以上の混合物から成る群から選択される小板状光学可変磁性顔料粒子又は磁化可能顔料粒子である、請求項１〜８のいずれか一項に記載の方法。
【請求項１０】
前記基板が、紙若しくはその他の繊維材料、紙含有材料、ガラス、金属、セラミック、プラスチック及びポリマー、金属化プラスチック若しくはポリマー、複合材料、及びこれらの混合物又は組合せから成る群から選択される、請求項１〜９のいずれか一項に記載の方法。
【請求項１１】
請求項１〜１０のいずれか一項に記載の方法により生成された光学効果層（ＯＥＬ）。
【請求項１２】
請求項１１に記載の１つ又は複数の光学効果層（ＯＥＬ）を備えたセキュリティ文書又は装飾要素若しくは物体。
【請求項１３】
ａ）セキュリティ文書又は装飾要素若しくは物体を用意するステップと、
ｂ）請求項１〜１０のいずれか一項に記載の方法による光学効果層を、前記セキュリティ文書又は装飾要素若しくは物体に含まれるように用意するステップとを含む、セキュリティ文書又は装飾要素若しくは物体を製造する方法。
【請求項１４】
基板に塗布され、ｉ）小板状磁性顔料粒子又は磁化可能顔料粒子とｉｉ）未固化状態のバインダ材料とを含むコーティング層に、１つ又は複数の印を磁気転写するための、請求項１〜１０のいずれか一項に記載の１つ又は複数の凹印又は１つ又は複数の凸印と請求項１〜１０のいずれか一項に記載の磁界発生装置（ｘ６０）との使用。
【発明の詳細な説明】
【発明の詳細な説明】
【０００１】
［発明の分野］
[001]本発明は、磁気配向された小板状磁性顔料粒子若しくは磁化可能顔料粒子を含む光学効果層（ＯＥＬ）を生成するための方法の分野に関する。特に、本発明は、小板状磁性顔料粒子若しくは磁化可能顔料粒子を含むコーティング層に１つ又は複数の印を磁気転写してＯＥＬを生成するための方法、及びセキュリティ文書又はセキュリティ物品の偽造防止手段として、且つ装飾目的としての前記ＯＥＬの使用を提供する。
【０００２】
［発明の背景］
[002]当技術分野においては、例えばセキュリティ文書の分野で、配向磁性顔料粒子若しくは磁化可能顔料粒子、特に光学可変磁性顔料粒子若しくは磁化可能顔料粒子を含むインク、組成物、コーティング、又は層を用いてセキュリティ要素を生成することが公知である。配向磁性顔料粒子若しくは磁化可能顔料粒子を含むコーティング又は層は、例えば、米国特許第２，５７０，８５６号、米国特許第３，６７６，２７３号、米国特許第３，７９１，８６４号、米国特許第５，６３０，８７７号、及び米国特許第５，３６４，６８９号に開示されている。配向磁性変色顔料粒子を含むことによって光学効果を特に示し、セキュリティ文書の保護に有用なコーティング又は層が、国際公開第２００２／０９０００２Ａ２号及び国際公開第２００５／００２８６６Ａ１号に開示されている。
【０００３】
[003]例えばセキュリティ文書のセキュリティ機能は一般に、一方では「秘密」のセキュリティ機能、他方では「公然」のセキュリティ機能に分類可能である。秘密のセキュリティ機能による保護は、そのような機能が検出困難であり、検出には通常、特殊な機器及び知識が必要である、という原理に依拠している。一方、「公然」のセキュリティ機能は、人間の感覚のみで容易に検出可能であり、例えばそのような機能の可視化及び／又は触覚による検出が可能でありながら、製造及び／又はコピーは依然として困難である、という概念に依拠している。但し、公然のセキュリティ機能の有効性は、そのセキュリティ機能としての容易な認識に大きく依存している。
【０００４】
[004]印刷用インク又はコーティング中の磁性顔料粒子若しくは磁化可能顔料粒子によれば、対応する構造の磁界を印加して、未固化の（すなわち湿潤）コーティング中で磁性顔料粒子若しくは磁化可能顔料粒子の局所配向を誘導した後に、コーティングを固化させることによって、磁気誘導画像、デザイン、及び／又はパターンを生成することができる。これにより、固定され安定した磁気誘導画像、デザイン、及び／又はパターンが得られる。コーティング組成物中の磁性顔料粒子若しくは磁化可能顔料粒子の材料及び配向技術は、例えば、米国特許第２，４１８，４７９号、米国特許第２，５７０，８５６号、米国特許第３，７９１，８６４号、独国特許出願公開第２００６８４８号、米国特許第３，６７６，２７３号、米国特許第５，３６４，６８９号、米国特許第６，１０３，３６１号、欧州特許第０４０６６６７号、米国特許出願公開第２００２／０１６０１９４号、米国特許出願公開第２００４／０００９３０８号、欧州特許出願公開第０７１０５０８号、国際公開第２００２／０９００２Ａ２号、国際公開第２００３／０００８０１Ａ２号、国際公開第２００５／００２８６６Ａ１号、国際公開第２００６／０６１３０１Ａ１号に開示されている。このようにして、極めて偽造されにくい磁気誘導パターンを生成することができる。対象とするセキュリティ要素は、磁性顔料粒子若しくは磁化可能顔料粒子又は対応するインクと採用する特定の技術との両方を利用して、前記インクを印刷し、印刷されたインク中の前記顔料を配向させることによってのみ生成することができる。
【０００５】
[005]欧州特許第１６４１６２４号、欧州特許第１９３７４１５号、及び欧州特許第２１５５４９８号は、磁性顔料粒子若しくは磁化可能顔料粒子を含む未固化の（すなわち湿潤）コーティング組成物に印を磁気転写して、光学効果層（ＯＥＬ）を形成するための装置及び方法を開示している。開示された方法は、顧客固有の磁気デザインを有するセキュリティ文書及び物品を生成できることが有利である。
【０００６】
[006]欧州特許第１６４１６２４号は、磁性粒子若しくは磁化可能粒子を基板に含む湿潤コーティング組成物に、転写すべきデザインに対応する印を磁気転写するための装置を開示している。開示された装置は、永久磁性材料の本体を含み、この永久磁性材料は前記本体の表面に略垂直な方向に永久に磁化され、前記本体の表面が彫刻の形の印を有し、その磁界の摂動を生じさせる。開示された装置は、セキュリティ印刷の分野で使用されるような高速印刷プロセスにおいて高解像度パターンを転写するのに適している。しかしながら、欧州特許第１９３７４１５号に記載されているように、欧州特許第１６４１６２４号に開示された装置により、かなり暗い視覚的外観を有する、反射の弱い光学効果層が生じるおそれがある。欧州特許第１６４１６２４号の開示された欠点は、前記装置で必要とされる垂直磁化により生じるように、配向コーティング層の大部分にわたって磁性顔料粒子がプリント基板面に対して主に垂直に配向されていることによるものである。
【０００７】
[007]欧州特許第１９３７４１５号は、磁性若しくは磁化可能顔料薄片を基板に含む湿潤コーティング組成物に、印を磁気転写するための改良された装置を開示している。開示された装置は、第１の磁界を有し、前記印を表す表面レリーフ、彫刻、又は切抜きをその表面に有する少なくとも１つの磁化磁性板と、第２の磁界を有する少なくとも１つの追加の磁石とを備え、この追加の磁石は磁性板に隣り合って固定して位置決めされて、磁界の実質的な重なりを生じさせる。少なくとも１つの追加の磁石が存在すると、少なくとも１つの磁化された永久磁性板により発生した磁力線を平坦化する効果を有するため、より魅力的な視覚的効果が得られる。開示された装置は先行技術と比べて磁力線を平坦化するが、磁力線は基本的には湾曲したままである。開示された装置では、依然として、特に磁力線が基板表面に略垂直なゾーンにおいて、磁気転写画像に大きな暗い領域があるという望ましくない外観が生じるおそれがある。欧州特許第１９３７４１５号は、特に顧客固有の印を有するのに適した強い反射のＯＥＬを生じさせる、顔料薄片配向の均一な分布を作り出す方法について教示していない。
【０００８】
[008]上記の方法及び装置は、磁気アセンブリを使用して磁性顔料粒子を一軸配向させる。磁性顔料粒子の一軸配向により得られる隣り合う粒子は、長軸（第２の最長軸）が互いに且つ磁界に対して平行であるが、顔料粒子面の短軸は印加される磁界に拘束されないか、又ははるかに拘束される度合いが少ない。したがって、磁性顔料粒子の一軸配向のみでは、広範囲の方向、特に磁力線に略垂直な方向に光を反射させたときに、低反射性及び低輝度となり得る光学効果層が生じる。
【０００９】
[009]欧州特許第２１５５４９８号は、磁性粒子若しくは磁化可能粒子を基板に含むコーティング組成物に印を磁気転写するための装置を開示している。開示された装置は、電磁手段又は永久磁石により発生する磁界を受ける本体を備え、この本体は、本体の表面に彫刻の形の決定された印を有する。開示された本体は、前記彫刻が形成された高透磁率の材料の少なくとも１つの層を備え、前記高透磁率の材料の層の非彫刻領域では、磁界の磁力線が、高透磁率の材料の層の内側で前記本体の表面に略平行に延びる。装置が、高透磁率の材料の層を支持する低透磁率の材料のベース板を備え、前記高透磁率の材料の層を、亜鉛めっきによりベース板に蒸着させることが好ましいことがさらに開示される。欧州特許第２１５５４９８号は、磁界を有利には３６０°回転させることにより、磁性粒子若しくは磁化可能粒子を含む層の曝露中に磁力線の主方向を変化させることができることをさらに開示している。特に、欧州特許第２１５５４９８号は、電磁石の代わりに永久磁石を使用し、前記永久磁石の回転を磁石自体の物理的回転によって実行することができる実施形態を開示している。開示された装置の欠点は、亜鉛めっきプロセスにある。これは、前記プロセスが煩雑で、特別な機器を必要とするからである。さらに、開示された発明の重要な欠点は、プロセスが、磁界の３６０°回転を実現するために、永久磁石の物理的回転に依拠していることである。これは、複雑な機械システムを必要とするため、産業的観点から特に煩雑である。さらに、単純な磁石を提示通りに回転させると、欧州特許第２１５５４９８号の対応する例に示すように、基本的に球形の顔料薄片配向が生じる。そのような配向は、球状効果を印に重ね合わせるので、人目を引くレリーフ／３Ｄ効果を有する印をはっきり示すのには適していない。説明から引き出すことのできる、比較的平坦な回転磁界を発生させるための唯一の方法は、非常に大きい磁石を回転させることであるが、これは実際的でない。欧州特許第２１５５４９８号は、魅力的な３Ｄ／レリーフの印象を印に与える回転磁界を発生させる実際的な産業プロセスを確立する方法を教示していない。
【００１０】
[010]国際公開第２０１５／０８６２５７Ａ１号は、基板に光学効果層（ＯＥＬ）を生成するための改良された方法を開示しており、前記方法は２つの磁気配向ステップを含み、前記ステップは、ｉ）小板状磁性顔料粒子若しくは磁化可能顔料粒子を含むコーティング組成物を、第１の磁界発生装置の動的な、すなわち方向変化する磁界に曝露して、小板状磁性顔料粒子若しくは磁化可能顔料粒子の少なくとも一部を二軸配向させるステップと、ｉｉ）コーティング組成物を第２の磁界発生装置の静磁界に曝露することにより、前記第２の磁界発生装置により転写されたデザインに従って、小板状磁性顔料粒子若しくは磁化可能顔料粒子の少なくとも一部を１軸再配向させるステップとを含む。国際公開第２０１５／０８６２５７Ａ１号は、第２の磁気配向ステップが、欧州特許第１９３７４１５号に記載されたような第２の磁界発生装置を使用する例を提示している。国際公開第２０１５／０８６２５７Ａ１号に開示された方法により、先行技術と比べて輝度及びコントラストが改良された光学効果層の生成が可能になるが、そのようにして得られた光学効果層は、依然として反射の弱い視覚的外観となるおそれがあり、魅力的な３Ｄ／レリーフの印象を印に与える方法を教示していない。
【００１１】
[011]したがって、より良好に反射する視覚的外観を示す光学効果層（ＯＥＬ）を生成するように印を磁気転写するための改良された方法が依然として必要である。前記方法は、確実で実施しやすく、高い生成速度で動作することができ、しかも人目を引くレリーフ及び／又は３Ｄ効果を示すだけでなく、明るく十分な解像度の外観を示すＯＥＬを生成可能でなければならない。
【００１２】
［発明の概要］
[012]したがって、本発明の目的は、上記の先行技術の欠点を克服することである。これは、１つ又は複数の印を示す光学効果層（ＯＥＬ）を基板（ｘ１０）に生成するための方法であって、
ａ）基板（ｘ１０）表面に、ｉ）小板状磁性顔料粒子又は磁化可能顔料粒子とｉｉ）バインダ材料とを含む、第１の状態にあるコーティング組成物を塗布して、前記基板（ｘ１０）にコーティング層（ｘ２０）を形成するステップと、
ｂ）コーティング層（ｘ２０）を有する基板（ｘ１０）と１つ又は複数の凹印又は１つ又は複数の凸印とを備えたアセンブリ（ｘ００）を形成するステップであって、コーティング層（ｘ２０）を有する基板（ｘ１０）が１つ又は複数の凹印又は１つ又は複数の凸印の上に配置され、１つ又は複数の凹印が、１つ又は複数の凹印の形の１つ又は複数の空隙（ｘ５２）を備える軟磁性板（ｘ５１）から成り、軟磁性板（ｘ５１）が、高透磁率の１つ又は複数の金属、合金、又は化合物から作られるか、非磁性材料に分散された約２５重量％〜約９５重量％の軟磁性粒子を含む複合材料から作られ、重量パーセントが複合材料の総重量に基づき、１つ又は複数の凸印が、非磁性ホルダ（ｘ４０）に配置され又は取り付けられた１つ又は複数の印（ｘ５２）を備える構成（ｘ３０）から成り、前記印が、高透磁率の１つ又は複数の金属、合金、又は化合物から作られるか、非磁性材料に分散された約２５重量％〜約９５重量％の軟磁性粒子を含む複合材料から作られ、重量パーセントが複合材料の総重量に基づくステップと、
ｃ）コーティング層（ｘ２０）を有する基板（１２０）とステップｂ）により得られた１つ又は複数の凹印又は１つ又は複数の凸印とを備えたアセンブリ（ｘ００）を、静磁界発生装置（ｘ６０）の不均一磁界に通して移動させて、小板状磁性顔料粒子又は磁化可能顔料粒子の少なくとも一部を二軸配向させるステップと、
ｄ）コーティング組成物を第２の状態に固化させて、小板状磁性顔料粒子又は磁化可能顔料粒子を採用された位置及び配向に固定するステップとを含む方法を提供することによって実現される。
【００１３】
[013]好ましい一実施形態において、コーティング層（ｘ２０）を有する基板（ｘ１０）が１つ又は複数の凹印又は１つ又は複数の凸印の上に配置され、コーティング層（ｘ３０）がアセンブリの最上層であり、好ましくは環境に晒され、すなわち他の層又は材料により覆われていない。
【００１４】
[014]本明細書に記載の方法により生成される光学効果層（ＯＥＬ）、並びに本明細書に記載の１つ又は複数の光学ＯＥＬを備えたセキュリティ文書、並びに装飾要素及び物体も本明細書に記載される。
【００１５】
[015]ａ）セキュリティ文書又は装飾要素若しくは物体を用意するステップと、ｂ）特に本明細書に記載の方法により得られた本明細書に記載の光学効果層を、セキュリティ文書又は装飾要素若しくは物体に含まれるように用意するステップとを含む、セキュリティ文書又は装飾要素若しくは物体を製造する方法も本明細書に記載される。
【００１６】
[016]本明細書に記載の基板に塗布され、ｉ）小板状磁性顔料粒子又は磁化可能顔料粒子とｉｉ）本明細書に記載の未固化状態の本明細書に記載のバインダ材料とを含むコーティング層に、１つ又は複数の印を磁気転写するための、本明細書に記載の１つ又は複数の凹印又は１つ又は複数の凸印と本明細書に記載の静磁界発生装置（ｘ６０）との使用も本明細書に記載される。
【００１７】
[017]本発明は、第１の状態、すなわち未固化（すなわち湿潤）状態のコーティング組成物から形成されたコーティング層に、１つ又は複数の印を磁気転写するための確実で実施が容易な方法であって、小板状磁性顔料粒子若しくは磁化可能顔料粒子がバインダ材料中で自由に移動及び回転して、コーティング層を、小板状磁性顔料粒子若しくは磁化可能顔料粒子の配向及び位置が固定／停止した第２の状態に固化させた後に、人目を引くレリーフ及び／又は３Ｄ効果を有する光学効果層（ＯＥＬ）を形成するための方法を提供する。小板状磁性顔料粒子若しくは磁化可能顔料粒子を基板に含むコーティング層に１つ又は複数の印を磁気転写することは、コーティング層を有する基板と本明細書に記載の１つ又は複数の凹印又は１つ又は複数の凸印とを備えたアセンブリを形成することによって、特に、１つ又は複数の凹印又は１つ又は複数の凸印の上（すなわち上部）にコーティング層を有する基板を配置し、前記アセンブリを静磁界発生装置の不均一磁界に通して移動させることによって実行される。「不均一磁界」とは、コーティング層の個々の小板状磁性顔料粒子若しくは磁化可能顔料粒子がたどる動きの経路に沿って、磁力線が、少なくとも移動中のアセンブリの基準枠に固定された平面内の方向で変化することを意味する。このようにして、コーティング層の小板状磁性顔料粒子若しくは磁化可能顔料粒子の少なくとも一部は、前記平面内で整列する傾向があるため、前記小板状磁性粒子若しくは磁化可能粒子の二軸配向、すなわち前記小板状顔料粒子の２つの最大主軸が拘束される配向となる。この二軸配向中、本明細書に記載の１つ又は複数の凹印の１つ又は複数の空隙又は１つ又は複数の凸印が、静磁界発生装置により発生した磁界の方向及び／又は強度に影響を与えるため、前記１つ又は複数の凹印又は１つ又は複数の凸印の真上に位置する小板状磁性顔料粒子若しくは磁化可能顔料粒子の配向に影響を与えて、所望の人目を引くレリーフ及び／又は３Ｄ効果を生じさせる。好ましい実施形態において、本明細書に記載の平面は、前記１つ又は複数の凹印又は１つ又は複数の凸印の真上にない１つ又は複数の領域でＯＥＬの平面に平行又は略平行であるため、ＯＥＬを有する基板に平行又は略平行な、小板状磁性顔料粒子若しくは磁化可能顔料粒子の少なくとも一部の配向が生じる。別の実施形態において、動きの経路に沿った磁界が、ＯＥＬの平面に対して非ゼロ角度を形成する１つ又は複数の平面内で変化するため、ＯＥＬを有する基板に基本的に平行でない小板状磁性顔料粒子若しくは磁化可能顔料粒子の少なくとも一部の配向が生じる。未固化（すなわち湿潤）コーティング層に所望の効果が作られると、コーティング組成物を部分的又は完全に固化させて、ＯＥＬ中の小板状磁性顔料粒子若しくは磁化可能顔料粒子の相対位置及び配向を永久に固定／停止する。
【００１８】
[018]さらに、本発明により提供される方法は、機械的に頑強であり、産業用高速印刷機器を用いて容易に実施でき、前記機器の煩雑で時間及び費用のかかる改良に頼ることがない。
【００１９】
[019]以下で、本明細書に記載の光学効果層（ＯＥＬ）及びその生成について、図面及び特定の実施形態を参照しながらより詳細に説明する。
【図面の簡単な説明】
【００２０】
【図１Ａ−１】厚さ（Ｔ）を有し、印の形の空隙（１５１）を備える軟磁性板（１５０）から成る凹印の概略図である。
【図１Ａ−２】ｉ）厚さ（Ｔ）を有し、印の形の空隙（１５１）を備える軟磁性板（１５０）から成る凹印、及びｉｉ）非磁性ホルダ（１４０）を備える構成（１３０）の概略図である。
【図１Ｂ】厚さ（Ｔ）を有し、非磁性ホルダ（１４０）に配置された印（１５２）を備える構成から成る凸印の概略図である。
【図２Ａ】ｉ）印の形の空隙（２５１）を備える軟磁性板（２５０）から成る凹印、及びｉｉ）非磁性ホルダ（２４０）を備える構成（２３０）の概略断面図であり、空隙（２５１）を備える軟磁性板（２５０）が非磁性ホルダ（２４０）の上に配置されている。
【図２Ｂ】ｉ）印の形の空隙（２５１）を備える軟磁性板（２５０）から成る凹印、及びｉｉ）非磁性ホルダ（２４０）を備える構成（２３０）の概略断面図であり、空隙（２５１）を備える軟磁性板（２５０）が非磁性ホルダ（２４０）の下に配置されている。
【図２Ｃ】ｉ）印の形の空隙（２５１）を備える軟磁性板（２５０）から成る凹印、及びｉｉ）非磁性ホルダ（２４０）を備える構成（２３０）の概略断面図であり、空隙（２５１）を備える板（２５０）が非磁性ホルダ（２４０）に埋め込まれている。
【図３Ａ】印（３５２）及び非磁性ホルダ（３４０）を備える構成（３３０）から成る凸印の概略断面図であり、印（３５２）が非磁性ホルダ（３４０）の上に配置されている。
【図３Ｂ】印（３５２）及び非磁性ホルダ（３４０）を備える構成（３３０）から成る凸印の概略断面図であり、印（３５２）が非磁性ホルダ（３４０）の下に配置されている。
【図３Ｃ】印（３５２）及び非磁性ホルダ（３４０）を備える構成（３３０）から成る凸印の概略断面図であり、印（３５２）が非磁性ホルダ（３４０）に埋め込まれている。
【図４Ａ】ａ）小板状磁性顔料粒子若しくは磁化可能顔料粒子を含むコーティング組成物から作られたコーティング層（４２０）を有する基板（４１０）、並びにｂ）非磁性ホルダ（４４０）及び印の形の空隙（４５１）を備える軟磁性金属板（４５０）の形態の凹印を備える構成（４３０）を備えたアセンブリ（４００）の概略図である。
【図４Ｂ】コーティング層（４２０）に１つ又は複数の印を磁気転写して光学効果層（ＯＥＬ）を生成するための本発明による方法を概略的に示す図であり、図４Ａのアセンブリ（４００）を磁界発生装置（４６０）に沿って移動させて、小板状磁性顔料粒子若しくは磁化可能顔料粒子の少なくとも一部を二軸配向させる。
【図４Ｃ】図４Ｂに示す方法を用いて得られるＯＥＬの写真画像である。
【図５Ａ】ａ）小板状磁性顔料粒子若しくは磁化可能顔料粒子を含むコーティング組成物から作られたコーティング層（５２０）を有する基板（５１０）、並びにｂ）非磁性ホルダ（５４０）及び印の形の空隙（５５１）を備える軟磁性金属板（５５０）の形態の凹印を備える構成（５３０）を備えたアセンブリ（５００）の概略図である。
【図５Ｂ】コーティング層（５２０）に１つ又は複数の印を磁気転写して光学効果層（ＯＥＬ）を生成するための比較の方法を概略的に示す図であり、図５Ａのアセンブリ（５００）を磁界発生装置（５６０）の上に配置して、小板状磁性顔料粒子若しくは磁化可能顔料粒子の少なくとも一部を配向させる。
【図５Ｃ】図５Ｂに示す方法を用いて得られるＯＥＬの写真画像である。
【図６Ａ】ａ）小板状磁性顔料粒子若しくは磁化可能顔料粒子を含むコーティング組成物から作られたコーティング層（６２０）を有する基板（６１０）、並びにｂ）印の形の空隙（６５１）を備える軟磁性複合材料板（６５０）の形態の凹印を備えたアセンブリ（６００）の概略図である。
【図６Ｂ】コーティング層（６２０）に１つ又は複数の印を磁気転写して光学効果層（ＯＥＬ）を生成するための本発明による方法を示す図であり、図６Ａのアセンブリ（６００）を磁界発生装置（６６０）に沿って移動させて、小板状磁性顔料粒子若しくは磁化可能顔料粒子の少なくとも一部を二軸配向させる。
【図６Ｃ】図６Ｂに示す方法を用いて得られるＯＥＬの写真画像である。
【図７Ａ】ａ）小板状磁性顔料粒子若しくは磁化可能顔料粒子を含むコーティング組成物から作られたコーティング層（７２０）を有する基板（７１０）、並びに非磁性ホルダ（７４０）及び凸印（７５２）を備える構成（７３０）を備えたアセンブリ（７００）の概略図である。
【図７Ｂ】コーティング層（７２０）に１つ又は複数の印を磁気転写して光学効果層（ＯＥＬ）を生成するための本発明による方法を概略的に示す図であり、図７Ａのアセンブリ（７００）を磁界発生装置（７６０）に沿って移動させて、小板状磁性顔料粒子若しくは磁化可能顔料粒子の少なくとも一部を二軸配向させる。
【図７Ｃ】図７Ｂに示す方法を用いて得られるＯＥＬの写真画像である。
【図８Ａ】ａ）小板状磁性顔料粒子若しくは磁化可能顔料粒子を含むコーティング組成物から作られたコーティング層（８２０）を有する基板（８１０）、並びにｂ）非磁性ホルダ（８４０）及び印の形の空隙（８５１）を備える軟磁性複合材料板（８５０）の形態の凹印を備える構成（８３０）を備えたアセンブリ（８００）の概略図である。
【図８Ｂ】コーティング層（８２０）に１つ又は複数の印を磁気転写して光学効果層（ＯＥＬ）を生成するための本発明による方法を概略的に示す図であり、図８Ａのアセンブリ（８００）を磁界発生装置（８６０）に沿って移動させて、小板状磁性顔料粒子若しくは磁化可能顔料粒子の少なくとも一部を二軸配向させる。
【図８Ｃ】図８Ｂに示す方法を用いて得られるＯＥＬの写真画像である。
【図９Ａ】ａ）小板状磁性顔料粒子若しくは磁化可能顔料粒子を含むコーティング組成物から作られたコーティング層（９２０）を有する基板（９１０）、並びにｂ）非磁性ホルダ（９４０）及び印の形の空隙（９５１）を備える軟磁性複合材料板（９５０）の形態の凹印を備える構成（９３０）を備えたアセンブリ（９００）の概略図である。
【図９Ｂ】コーティング層（９２０）に１つ又は複数の印を磁気転写して光学効果層（ＯＥＬ）を生成するための本発明による方法を概略的に示す図であり、図９Ａのアセンブリ（９００）を磁界発生装置（９６０）を通して移動させて、小板状磁性顔料粒子若しくは磁化可能顔料粒子の少なくとも一部を二軸配向させる。
【図９Ｃ】コーティング層（９２０）に１つ又は複数の印を磁気転写して光学効果層（ＯＥＬ）を生成するための本発明による方法を概略的に示す図であり、図９Ａのアセンブリ（９００）を磁界発生装置（９６０）を通して移動させて、小板状磁性顔料粒子若しくは磁化可能顔料粒子の少なくとも一部を二軸配向させる。
【図９Ｄ】図９Ｂ、図９Ｃに示す方法を用いて得られるＯＥＬの写真画像である。
【図１０Ａ】ａ）小板状磁性顔料粒子若しくは磁化可能顔料粒子を含むコーティング組成物から作られたコーティング層（１０２０）を有する基板（１０１０）、並びにｂ）非磁性ホルダ（１０４０）及び印の形の空隙（１０５１）を備える軟磁性複合材料板（１０５０）の形態の凹印を備える構成（１０３０）を備えたアセンブリ（１０００）の概略図である。
【図１０Ｂ】コーティング層（１０２０）に１つ又は複数の印を磁気転写して光学効果層（ＯＥＬ）を生成するための本発明による方法を概略的に示す図であり、図１０Ａのアセンブリ（１０００）を磁界発生装置（１０６０）を通して移動させて、小板状磁性顔料粒子若しくは磁化可能顔料粒子の少なくとも一部を二軸配向させる。
【図１０Ｃ】コーティング層（１０２０）に１つ又は複数の印を磁気転写して光学効果層（ＯＥＬ）を生成するための本発明による方法を概略的に示す図であり、図１０Ａのアセンブリ（１０００）を磁界発生装置（１０６０）を通して移動させて、小板状磁性顔料粒子若しくは磁化可能顔料粒子の少なくとも一部を二軸配向させる。
【図１０Ｄ】図１０Ｂ、図１０Ｃに示す方法を用いて得られるＯＥＬの写真画像である。
【図１１Ａ】ａ）小板状磁性顔料粒子若しくは磁化可能顔料粒子を含むコーティング組成物から作られたコーティング層（１１２０）を有する基板（１１１０）、並びにｂ）非磁性ホルダ（１１４０）及び印の形の空隙（１１５１）を備える軟磁性複合材料板（１１５０）の形態の凹印を備える構成（１１３０）を備えたアセンブリ（１１００）の概略図である。
【図１１Ｂ】コーティング層（１１２０）に１つ又は複数の印を磁気転写して光学効果層（ＯＥＬ）を生成するための本発明による方法を概略的に示す図であり、図１１Ａのアセンブリ（１１００）を磁界発生装置（１１６０）を通して移動させて、小板状磁性顔料粒子若しくは磁化可能顔料粒子の少なくとも一部を二軸配向させる。
【図１１Ｄ】図１１Ｂ、図１１Ｃに示す方法を用いて得られるＯＥＬの写真画像である。
【図１２Ａ】ａ）小板状磁性顔料粒子若しくは磁化可能顔料粒子を含むコーティング組成物から作られたコーティング層（１２２０）を有する基板（１２１０）、並びにｂ）非磁性ホルダ（１２４０）及び印の形の空隙（１２５１）を備える軟磁性複合材料板（１２５０）の形態の凹印を備える構成（１２３０）を備えたアセンブリ（１２００）の概略図である。
【図１２Ｂ】コーティング層（１２２０）に１つ又は複数の印を磁気転写して光学効果層（ＯＥＬ）を生成するための本発明による方法を概略的に示す図であり、図１２Ａのアセンブリ（１２００）を磁界発生装置（１２６０）を通して移動させて、小板状磁性顔料粒子若しくは磁化可能顔料粒子の少なくとも一部を二軸配向させる。
【図１２Ｃ】コーティング層（１２２０）に１つ又は複数の印を磁気転写して光学効果層（ＯＥＬ）を生成するための本発明による方法を概略的に示す図であり、図１２Ａのアセンブリ（１２００）を磁界発生装置（１２６０）を通して移動させて、小板状磁性顔料粒子若しくは磁化可能顔料粒子の少なくとも一部を二軸配向させる。
【図１２Ｄ】図１２Ｂ、図１２Ｃに示す方法を用いて得られるＯＥＬの写真画像である。
【００２１】
［詳細な説明］
（定義）
[020]以下の定義を用いることによって、本明細書及び特許請求の範囲に記載の用語の意味を解釈するものとする。
【００２２】
[021]本明細書で使用されるとき、不定冠詞「ａ」は、１つ及び２つ以上を示し、必ずしもその指示対象の名詞を単数に限定するものではない。
【００２３】
[022]本明細書で使用されるとき、用語「少なくとも」は、１つ又は２つ以上、例えば１つ又は２つ又は３つを定義するものである。
【００２４】
[023]本明細書で使用されるとき、用語「約」は、対象とする量又は値が指定された特定の値又はその近傍の他の値であってもよいことを意味する。一般に、ある値を示す用語「約」は、その値の±５％の範囲を示すことを意図している。一例として、表現「約１００」は、１００±５の範囲すなわち９５〜１０５の範囲を示す。一般に、用語「約」を使用する場合は、本発明による類似の結果又は効果が指定値の±５％の範囲で得られることが予想され得る。
【００２５】
[024]本明細書で使用されるとき、用語「及び／又は」は、前記群の要素のすべて又は１つだけが存在していてもよいことを意味する。例えば、「Ａ及び／又はＢ」は、「Ａのみ、Ｂのみ、又はＡ及びＢの両方」を意味するものとする。「Ａのみ」の場合、この用語は、Ｂが存在しない可能性、すなわち「ＡのみであってＢではない」という可能性も網羅している。
【００２６】
[025]本明細書で使用されるとき、用語「備える（含む）」は、非排他的且つオープンエンドであることを意図している。したがって、例えば化合物Ａを含むコーティング組成物は、Ａ以外の化合物を含んでいてもよい。但し、用語「備える（含む）」は、特定の実施形態として、「〜から本質的に成る」及び「〜から成る」というより限定的な意味も網羅するため、例えば「Ａ、Ｂ、及び任意選択でＣを含む湿し水」は、Ａ及びＢから（本質的に）成っていてもよいし、Ａ、Ｂ、及びＣから（本質的に）成っていてもよい。
【００２７】
[026]本明細書で使用されるとき、用語「光学効果層（ＯＥＬ）」は、配向小板状磁性顔料粒子若しくは磁化可能顔料粒子とバインダとを含むコーティング又は層を示し、前記小板状磁性顔料粒子若しくは磁化可能顔料粒子が磁界により配向され、配向小板状磁性顔料粒子若しくは磁化可能顔料粒子の配向及び位置が固定／停止されて（すなわち固化／硬化後に）磁気誘導画像を形成する。
【００２８】
[027]用語「コーティング組成物」は、光学効果層（ＯＥＬ）を固体基板上に形成可能であるとともに、印刷法によって好ましく且つ非排他的に塗布可能な任意の組成物を表す。コーティング組成物は、本明細書に記載の小板状磁性粒子又は磁化可能粒子と本明細書に記載のバインダとを含む。
【００２９】
[028]本明細書で使用されるとき、用語「湿潤」は、未固化のコーティング層、例えば、小板状磁性顔料粒子若しくは磁化可能顔料粒子が、それに作用する外力の影響により位置及び配向をまだ変更可能であるコーティングを表す。
【００３０】
[029]本明細書で使用されるとき、用語「印」は、記号、英数字記号、モチーフ、文字、単語、数字、ロゴ、及び図形を含むがこれらに限定されないパターン等の不連続層を意味する。
【００３１】
[030]用語「固化」は、未固化（すなわち湿潤）の第１の物理的状態にあるコーティング組成物の粘性が高くなり、小板状磁性顔料粒子若しくは磁化可能顔料粒子が現在の位置及び配向で固定／停止されて、移動も回転もできなくなる第２の物理的状態、すなわち固化又は固体状態に変換されるプロセスを示すのに使用される。
【００３２】
[031]用語「セキュリティ文書」は、通常、少なくとも１つのセキュリティ機能により偽造又は不正から保護される文書を表す。セキュリティ文書の例として、有価文書及び有価商品が挙げられるが、これらに限定されない。
【００３３】
[032]用語「セキュリティ機能」は、認証目的で使用可能な画像、パターン、又は図形要素を示すために使用される。
【００３４】
[033]本説明が「好ましい」実施形態／特徴に言及する場合、これらの「好ましい」実施形態／特徴の組合せも、この「好ましい」実施形態／特徴の組合せが技術的に有意であれば開示されるものと考えられる。
【００３５】
[034]本発明は、基板に小板状磁性顔料粒子若しくは磁化可能顔料粒子を含むコーティング組成物から作られた未固化の（すなわち湿潤）コーティング層に、前記顔料粒子の磁気配向によって１つ又は複数の印を磁気転写するための方法であって、コーティング層を有する基板と１つ又は複数の凹印又は１つ又は複数の凸印とを備えたアセンブリを静磁界発生装置の不均一磁界に通して移動させて、コーティング層の磁界の少なくとも方向を経時的に変化させることにより、小板状磁性顔料粒子若しくは磁化可能顔料粒子の少なくとも一部を二軸配向させるステップを含む方法を提供する。コーティング組成物を固化させることにより小板状磁性顔料粒子若しくは磁化可能顔料粒子の磁気配向及び位置を固定／停止して、人目を引く３Ｄ光学効果をさらに示す、明るく十分な解像度の光学効果層（ＯＥＬ）を得る。１つ又は複数の印が、小板状磁性顔料粒子若しくは磁化可能顔料粒子を含む未固化のコーティング層に転写される。本発明は、印刷文書又は物品において人目を引く３Ｄ外観を示す顧客固定の明るく十分な解像度の光学効果層（ＯＥＬ）を、容易に実施でき非常に確実な方法で得るために、前記方法を提供する。
【００３６】
[035]本発明による方法は、
ａ）基板表面に、ｉ）本明細書に記載の小板状磁性顔料粒子又は磁化可能顔料粒子とｉｉ）本明細書に記載のバインダ材料とを含む、第１の状態にあるコーティング組成物を塗布して、前記基板にコーティング層を形成するステップと、
ｂ）コーティング層を有する基板と１つ又は複数の凹印又は１つ又は複数の凸印とを備えたアセンブリを形成するステップであって、コーティング層を有する基板が１つ又は複数の凹印又は１つ又は複数の凸印の上に配置され、１つ又は複数の凹印が、１つ又は複数の印の形の１つ又は複数の空隙を備える軟磁性板から成り、軟磁性板が、高透磁率の１つ又は複数の金属、合金、又は化合物から作られるか、非磁性材料に分散された約２５重量％〜約９５重量％の軟磁性粒子を含む複合材料から作られ、重量パーセントが複合材料の総重量に基づき、１つ又は複数の凸印が、非磁性ホルダに配置され又は取り付けられた１つ又は複数の印を備える構成から成り、前記印が、高透磁率の１つ又は複数の金属、合金、又は化合物から作られるか、非磁性材料に分散された約２５重量％〜約９５重量％の軟磁性粒子を含む複合材料から作られ、重量パーセントが複合材料の総重量に基づくステップと、
ｃ）コーティング層を有する基板とステップｂ）により得られた１つ又は複数の凹印又は１つ又は複数の凸印とを備えたアセンブリを、静磁界発生装置の不均一磁界に通して移動させて、小板状磁性顔料粒子又は磁化可能顔料粒子の少なくとも一部を二軸配向させるステップと、
ｄ）コーティング組成物を第２の状態に固化させて、小板状磁性顔料粒子又は磁化可能顔料粒子を採用された位置及び配向に固定するステップとを含む。
【００３７】
[036]「コーティング層を有する基板が１つ又は複数の凹印又は１つ又は複数の凸印の上に配置される」と特定することにより、１つ又は複数の凹印又は１つ又は複数の凸印及び基板が、コーティング層を有する基板が１つ又は複数の凹印又は１つ又は複数の凸印の真上に配置される、すなわち、１つ又は複数の凹印又は１つ又は複数の凸印及び基板の互いに対する配置の方向が基本的に上下方向であるように配置される好ましい場合が包含される。
【００３８】
[037]本明細書に記載の方法は、ａ）本明細書に記載の基板表面に、本明細書に記載の小板状磁性顔料粒子若しくは磁化可能顔料粒子を含むコーティング組成物を塗布して、コーティング層を形成するステップを含み、前記コーティング組成物が、層としての塗布が可能であり、小板状磁性顔料粒子若しくは磁化可能顔料粒子がバインダ材料中で移動及び回転することのできる未固化（すなわち湿潤）状態にある第１の物理的状態にある。本明細書に記載のコーティング組成物は基板表面に設けられるため、少なくとも本明細書に記載のバインダ材料及び小板状磁性顔料粒子若しくは磁化可能顔料粒子を含むコーティング組成物が、所望の印刷又は被覆機器で加工できる形であることが必要である。前記ステップａ）は、好ましくはスクリーン印刷、グラビア印刷、フレキソ印刷、インクジェット印刷、及び凹版印刷（当技術分野において銅版凹版印刷及び鋼製金型凹版印刷とも称する）から成る群から選択され、より好ましくはスクリーン印刷、グラビア印刷、及びフレキソ印刷から成る群から選択される印刷プロセスにより実行されることが好ましい。
【００３９】
[038]スクリーン印刷（当技術分野においてシルクスクリーン印刷とも称する）はステンシルプロセスであり、このプロセスでは、例えば木材又は金属（例えばアルミニウム若しくはステンレス鋼）から作られた枠にきつく張った、絹、ポリアミド若しくはポリエステル等の合成繊維から作られたモノフィラメント又はマルチフィラメント、或いは金属糸の細目のメッシュにより支持されるステンシルを通してインクが表面に転写される。或いは、スクリーン印刷のメッシュは、化学エッチングされた、レーザエッチングされた、又はガルバーニ電気により形成された多孔金属箔、例えばステンレス鋼箔であってもよい。メッシュの細孔は、非画像領域では塞がれ、画像領域では開いたままであり、この画像担体をスクリーンと称する。スクリーン印刷は、平台式であっても回転式であってもよい。スクリーン印刷は、例えば、Ｔｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、第５版、５８〜６２ページ、及びＰｒｉｎｔｉｎｇ  Ｔｅｃｈｎｏｌｏｇｙ、Ｊ．Ｍ．Ａｄａｍｓ及びＰ．Ａ．Ｄｏｌｉｎ、Ｄｅｌｍａｒ  Ｔｈｏｍｓｏｎ  Ｌｅａｒｎｉｎｇ、第５版、２９３〜３２８ページにさらに記載されている。
【００４０】
[039]輪転グラビア印刷（当技術分野においてグラビア印刷とも称する）は、画像要素がシリンダの表面に彫刻される印刷プロセスである。非画像領域は、一定の当初のレベルにある。印刷前に、印刷版全体（非印刷要素及び印刷要素）にインクを付け、インクで満たす。印刷前にワイパ又はブレードを用いてインクを非画像から除去して、インクがセルのみに残るようにする。通常２〜４バールの範囲の圧力により、且つ基板とインクとの接着力により、画像をセルから基板に転写させる。用語「グラビア」は、例えば異なる種類のインクに依拠する凹版印刷プロセス（当技術分野において鋼製金型凹版印刷プロセス又は銅版凹版印刷プロセスとも称する）を包含しない。さらなる詳細が、「Ｈａｎｄｂｏｏｋ  ｏｆ  ｐｒｉｎｔ  ｍｅｄｉａ」、Ｈｅｌｍｕｔ  Ｋｉｐｐｈａｎ、Ｓｐｒｉｎｇｅｒ  Ｅｄｉｔｉｏｎ、４８ページ、及びＴｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、第５版、４２〜５１ページに示される。
【００４１】
[040]フレキソ印刷は、ドクタブレード、好ましくはチャンバ付きドクタブレード、アニロックスローラ、及び版胴を有するユニットを使用することが好ましい。アニロックスローラは、容積及び／又は密度がインク塗布速度を決定する小さいセルを有することが有利である。ドクタブレードはアニロックスローラに当てた状態で配置され、同時に余分なインクを掻き落とす。アニロックスローラは、インクを版胴に転写し、この版胴が最終的にインクを基板に転写する。デザイン付きフォトポリマー版を使用することにより、特定のデザインを実現することができる。版胴をポリマー材料又はエラストマー材料から作ることができる。ポリマーは主に、版内のフォトポリマーとして、場合により、スリーブのシームレスコーティングとして使用される。フォトポリマー版は、紫外（ＵＶ）光により固化する感光性ポリマーから作られる。フォトポリマー版を必要なサイズに切断し、ＵＶ露光ユニットに配置する。版の片面はＵＶ光に完全に曝露されて、版のベースを固化又は硬化させる。その後、版を裏返し、ジョブの陰画を未硬化の面上に取り付け、版をさらにＵＶ光に曝露する。これにより、画像領域の版を固化させる。次いで版を加工して、未固化のフォトポリマーを非画像領域から除去し、これらの非画像領域で版面を低下させる。加工後、版を乾燥させ、ＵＶ光の後露光線量を与えて版全体を硬化させる。フレキソ印刷用の版胴の作製は、Ｐｒｉｎｔｉｎｇ  Ｔｅｃｈｎｏｌｏｇｙ、Ｊ．Ｍ．Ａｄａｍｓ及びＰ．Ａ．Ｄｏｌｉｎ、Ｄｅｌｍａｒ  Ｔｈｏｍｓｏｎ  Ｌｅａｒｎｉｎｇ、第５版、３５９〜３６０ページ、及びＴｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、第５版、３３〜４２ページに記載されている。
【００４２】
[041]本明細書に記載のコーティング組成物及び本明細書に記載のコーティング層は、小板状磁性顔料粒子若しくは磁化可能顔料粒子を含む。本明細書に記載の小板状磁性顔料粒子若しくは磁化可能顔料粒子は、約５重量％〜約４０重量％の量だけ存在することが好ましく、約１０重量％〜約３０重量％の量だけ存在することがより好ましい。この重量パーセントは、コーティング組成物の総重量に基づく。
【００４３】
[042]準１次元粒子と考えられる針状顔料粒子とは対照的に、小板状顔料粒子は、その寸法のアスペクト比が大きいため準２次元粒子である。小板状顔料粒子は、寸法Ｘ及びＹが寸法Ｚよりも実質的に大きい２次元構造であると考えられる。小板状顔料粒子は、当技術分野において偏球粒子又は薄片とも称する。そのような顔料粒子を、顔料粒子を横切る最長寸法に対応する主軸Ｘと、Ｘに垂直で、顔料粒子を横切る第２の最長寸法に対応する第２の軸Ｙとを用いて説明することができる。言い換えると、ＸＹ平面は、顔料粒子の第１及び第２の最長寸法により形成された平面を大まかに規定し、Ｚ寸法は無視される。
【００４４】
[043]本明細書に記載の小板状磁性顔料粒子若しくは磁化可能顔料粒子は、その形状が非球状であることから、入射電磁放射線に対して非等方的な反射性を有し、固化／硬化したバインダ材料の少なくとも一部がこの入射電磁放射線に対して透明である。本明細書で使用されるとき、用語「非等方的な反射性」は、第１の角度からの入射放射線が粒子によってある（観察）方向（第２の角度）に反射される割合が粒子の配向の関数であること、すなわち、第１の角度に対する粒子の配向の変化に応じて観察方向への反射の大きさが異なり得ることを示す。
【００４５】
[044]本明細書に記載のＯＥＬは、その形状から非等方的な反射性を有する小板状磁性顔料粒子若しくは磁化可能顔料粒子を含む。本明細書に記載のＯＥＬにおいて、本明細書に記載の小板状磁性顔料粒子若しくは磁化可能顔料粒子は、小板状磁性顔料粒子若しくは磁化可能顔料粒子の配向を固定する固化したバインダ材料を含むコーティング組成物に分散されている。バインダ材料は、少なくとも固化又は固体状態（本明細書で第２の状態とも称する）において、２００ｎｍ〜２５００ｎｍの波長範囲、すなわち通常「光学スペクトル」と称し、電磁スペクトルの赤外、可視、及び紫外部分を含む波長範囲の電磁放射線に対して少なくとも一部が透明である。したがって、固化又は固体状態にあるバインダ材料に含まれる粒子及びその配向に応じた反射性は、この範囲内のいくつかの波長で、バインダ材料を通して知覚可能である。固化バインダ材料は、好ましくは２００ｎｍ〜８００ｎｍ、より好ましくは４００ｎｍ〜７００ｎｍの波長範囲の電磁放射線に対して少なくとも一部が透明である。本明細書において、用語「透明」は、ＯＥＬ（小板状磁性顔料粒子若しくは磁化可能顔料粒子は含まないが、ＯＥＬのその他の任意選択的な成分があれば、それらをすべて含む）に存在する固化バインダ材料の２０μｍの層に対する電磁放射線の透過率が、該当する（１つ又は複数の）波長において少なくとも５０％、より好ましくは少なくとも６０％、さらに好ましくは少なくとも７０％であることを示す。これは、例えばＤＩＮ５０３６−３（１９７９−１１）等の確立した試験方法に従って固化バインダ材料（小板状磁性粒子若しくは磁化可能粒子は含まず）の試験片の透過率を測定することによって決定可能である。ＯＥＬが秘密のセキュリティ機能として機能する場合には、通常、選択された非可視波長を含むそれぞれの照明条件下でＯＥＬにより生じる（完全な）光学効果を検出するための技術的手段が必要であり、前記検出には、入射放射線の波長を可視領域の外側、例えば近紫外領域で選択することが必要である。この場合、ＯＥＬが、入射放射線に含まれる可視スペクトルの外側で選択された波長に応答する発光を示す発光顔料粒子を含むことが好ましい。電磁スペクトルの赤外、可視、及び紫外部分は、７００〜２５００ｎｍ、４００〜７００ｎｍ、及び２００〜４００ｎｍの波長範囲にそれぞれ略対応する。
【００４６】
[045]本明細書に記載の小板状磁性顔料粒子若しくは磁化可能顔料粒子の適切な例としては、コバルト（Ｃｏ）、鉄（Ｆｅ）、及びニッケル（Ｎｉ）から成る群から選択される磁性金属；鉄、マンガン、コバルト、ニッケル若しくはこれらの２つ以上の混合物の磁性合金；クロム、マンガン、コバルト、鉄、ニッケル、若しくはこれらの２つ以上の混合物の磁性酸化物；又はこれらの２つ以上の混合物、を含む顔料粒子が挙げられるが、これらに限定されない。金属、合金、及び酸化物に関する用語「磁性」は、強磁性又はフェリ磁性金属、合金、及び酸化物を示す。クロム、マンガン、コバルト、鉄、ニッケル、又はこれらの２つ以上の混合物の磁性酸化物は、純粋又は混合酸化物であってもよい。磁性酸化物の例としては、赤鉄鉱（Ｆｅ２Ｏ３）、磁鉄鉱（Ｆｅ３Ｏ４）、二酸化クロム（ＣｒＯ２）、磁性フェライト（ＭＦｅ２Ｏ４）、磁性スピネル（ＭＲ２Ｏ４）、磁性ヘキサフェライト（ＭＦｅ１２Ｏ１９）、磁性オルソフェライト（ＲＦｅＯ３）、磁性ガーネット（Ｍ３Ｒ２（ＡＯ４）３）等の鉄酸化物が挙げられるが、これらに限定されない。ここで、Ｍは２価、Ｒは３価、Ａは４価の金属を表す。
【００４７】
[046]本明細書に記載の小板状磁性顔料粒子若しくは磁化可能顔料粒子の例としては、コバルト（Ｃｏ）、鉄（Ｆｅ）、若しくはニッケル（Ｎｉ）等の磁性金属；及び鉄、コバルト、若しくはニッケルの磁性合金、のうちの１つ又は複数から作られた磁気層Ｍを含む顔料粒子が挙げられるが、これらに限定されない。前記磁性顔料粒子若しくは磁化可能顔料粒子が、１つ又は複数の追加の層を含む多層構造であってもよい。１つ又は複数の追加の層が、フッ化マグネシウム（ＭｇＦ２）等の金属フッ化物、酸化ケイ素（ＳｉＯ）、二酸化ケイ素（ＳｉＯ２）、酸化チタン（ＴｉＯ２）、酸化アルミニウム（Ａｌ２Ｏ３）から成る群から選択される１つ又は複数、より好ましくは二酸化ケイ素（ＳｉＯ２）から独立して作られた層Ａ；或いは金属及び金属合金から成る群から選択される、好ましくは反射性金属及び反射性金属合金から成る群から選択される、より好ましくはアルミニウム（Ａｌ）、クロム（Ｃｒ）、及びニッケル（Ｎｉ）から成る群から選択される１つ又は複数、さらに好ましくはアルミニウム（Ａｌ）、から独立して作られた層Ｂ；或いは前述したような１つ又は複数の層Ａと前述したような１つ又は複数の層Ｂとの組合せであることが好ましい。前述の多層構造である小板状磁性顔料粒子若しくは磁化可能顔料粒子の一般的な例としては、Ａ／Ｍ多層構造、Ａ／Ｍ／Ａ多層構造、Ａ／Ｍ／Ｂ多層構造、Ａ／Ｂ／Ｍ／Ａ多層構造、Ａ／Ｂ／Ｍ／Ｂ多層構造、Ａ／Ｂ／Ｍ／Ｂ／Ａ／多層構造、Ｂ／Ｍ多層構造、Ｂ／Ｍ／Ｂ多層構造、Ｂ／Ａ／Ｍ／Ａ多層構造、Ｂ／Ａ／Ｍ／Ｂ多層構造、Ｂ／Ａ／Ｍ／Ｂ／Ａ／多層構造が挙げられるがこれらに限定されず、ここで層Ａ、磁気層Ｍ、及び層Ｂは前述した層から選択される。
【００４８】
[047]本明細書に記載のコーティング組成物は、小板状光学可変磁性顔料粒子若しくは磁化可能顔料粒子、及び／又は光学可変特性を持たない小板状磁性顔料粒子若しくは磁化可能顔料粒子を含むことができる。本明細書に記載の小板状磁性顔料粒子若しくは磁化可能顔料粒子の少なくとも一部が、小板状光学可変磁性顔料粒子若しくは磁化可能顔料粒子により構成されることが好ましい。光学可変磁性顔料粒子若しくは磁化可能顔料粒子の変色特性によってもたらされる公然のセキュリティは、本明細書に記載の光学可変磁性顔料粒子若しくは磁化可能顔料粒子を含むインク、コーティング組成物、又はコーティング層を有する物品又はセキュリティ文書を、人間の感覚のみを使用して容易に検出、認識及び／又はその考え得る偽造品から識別可能であるが、これに加えて、光学可変磁性顔料粒子若しくは磁化可能顔料粒子の光学特性をＯＥＬ認識用の機械可読ツールとして使用してもよい。したがって、顔料粒子の光学（例えば、スペクトル）特性を解析する認証プロセスにおいて、秘密又は準秘密のセキュリティ機能として、光学可変磁性顔料粒子若しくは磁化可能顔料粒子の光学特性を同時に使用してもよい。
【００４９】
[048]コーティング層に小板状光学可変磁性顔料粒子若しくは磁化可能顔料粒子を使用してＯＥＬを生成すると、セキュリティ文書用途におけるセキュリティ機能としてのＯＥＬの意義が高まる。そのような材料はセキュリティ文書印刷業界用のものであって、一般には市販されていないからである。
【００５０】
[049]前述したように、小板状磁性顔料粒子若しくは磁化可能顔料粒子の少なくとも一部が小板状光学可変磁性顔料粒子若しくは磁化可能顔料粒子により構成されていることが好ましい。これらは、磁性薄膜干渉顔料粒子、磁性コレステリック液晶顔料粒子、磁性材料を含む干渉被覆顔料粒子、及びこれらの２つ以上の混合物から成る群から選択されることがより好ましい。
【００５１】
[050]磁性薄膜干渉顔料粒子は、当業者に公知であり、例えば、米国特許第４，８３８，６４８号、国際公開第２００２／０７３２５０Ａ２号、欧州特許第０６８６６７５号、国際公開第２００３／０００８０１Ａ２号、米国特許第６，８３８，１６６号、国際公開第２００７／１３１８３３Ａ１号、欧州特許出願公開第２４０２４０１号、及びこれらに引用された文献に開示されている。磁性薄膜干渉顔料粒子は、５層ファブリペロー多層構造を有する顔料粒子及び／又は６層ファブリペロー多層構造を有する顔料粒子及び／又は７層ファブリペロー多層構造を有する顔料粒子を含むことが好ましい。
【００５２】
[051]好ましい５層ファブリペロー多層構造は、吸収体／誘電体／反射体／誘電体／吸収体の多層構造から成り、反射体及び／又は吸収体が磁気層でもある。反射体及び／又は吸収体が、ニッケル、鉄及び／若しくはコバルトを含む磁気層、並びに／又はニッケル、鉄及び／若しくはコバルトを含む磁性合金、並びに／又はニッケル（Ｎｉ）、鉄（Ｆｅ）及び／若しくはコバルト（Ｃｏ）を含む磁性酸化物であることが好ましい。
【００５３】
[052]好ましい６層ファブリペロー多層構造は、吸収体／誘電体／反射体／磁性体／誘電体／吸収体の多層構造から成る。
【００５４】
[053]好ましい７層ファブリペロー多層構造は、米国特許第４，８３８，６４８号等に開示されている吸収体／誘電体／反射体／磁性体／反射体／誘電体／吸収体の多層構造から成る。
【００５５】
[054]本明細書に記載の反射体層は、金属及び金属合金から成る群から選択され、好ましくは反射性金属及び反射性金属合金から成る群から選択され、より好ましくはアルミニウム（Ａｌ）、銀（Ａｇ）、銅（Ｃｕ）、金（Ａｕ）、白金（Ｐｔ）、スズ（Ｓｎ）、チタン（Ｔｉ）、パラジウム（Ｐｄ）、ロジウム（Ｒｈ）、ニオブ（Ｎｂ）、クロム（Ｃｒ）、ニッケル（Ｎｉ）、及びこれらの合金から成る群から選択され、さらに好ましくはアルミニウム（Ａｌ）、クロム（Ｃｒ）、ニッケル（Ｎｉ）、及びこれらの合金から成る群から選択される１つ又は複数から、さらに好ましくはアルミニウム（Ａｌ）から独立して作られることが好ましい。誘電体層は、フッ化マグネシウム（ＭｇＦ２）、フッ化アルミニウム（ＡｌＦ３）、フッ化セリウム（ＣｅＦ３）、フッ化ランタン（ＬａＦ３）、フッ化ナトリウムアルミニウム（例えばＮａ３ＡｌＦ６）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）等の金属フッ化物、及び酸化ケイ素（ＳｉＯ）、二酸化ケイ素（ＳｉＯ２）、酸化チタン（ＴｉＯ２）、酸化アルミニウム（Ａｌ２Ｏ３）等の金属酸化物から成る群から選択され、より好ましくはフッ化マグネシウム（ＭｇＦ２）及び二酸化ケイ素（ＳｉＯ２）から成る群から選択される１つ又は複数から、さらに好ましくはフッ化マグネシウム（ＭｇＦ２）から独立して作られることが好ましい。吸収体層は、アルミニウム（Ａｌ）、銀（Ａｇ）、銅（Ｃｕ）、パラジウム（Ｐｄ）、白金（Ｐｔ）、チタン（Ｔｉ）、バナジウム（Ｖ）、鉄（Ｆｅ）、スズ（Ｓｎ）、タングステン（Ｗ）、モリブデン（Ｍｏ）、ロジウム（Ｒｈ）、ニオブ（Ｎｂ）、クロム（Ｃｒ）、ニッケル（Ｎｉ）、これらの金属酸化物、これらの金属硫化物、これらの金属炭化物、及びこれらの金属合金から成る群から選択され、より好ましくはクロム（Ｃｒ）、ニッケル（Ｎｉ）、これらの金属酸化物、及びこれらの金属合金から成る群から選択され、さらに好ましくはクロム（Ｃｒ）、ニッケル（Ｎｉ）、及びこれらの金属合金から成る群から選択される１つ又は複数から独立して作られることが好ましい。磁気層は、ニッケル（Ｎｉ）、鉄（Ｆｅ）、及び／若しくはコバルト（Ｃｏ）；並びに／又はニッケル（Ｎｉ）、鉄（Ｆｅ）、及び／若しくはコバルト（Ｃｏ）を含む磁性合金；並びに／又はニッケル（Ｎｉ）、鉄（Ｆｅ）、及び／若しくはコバルト（Ｃｏ）を含む磁性酸化物、を含むことが好ましい。７層ファブリペロー構造を含む磁性薄膜干渉顔料粒子が好ましい場合、磁性薄膜干渉顔料粒子が、Ｃｒ／ＭｇＦ２／Ａｌ／Ｎｉ／Ａｌ／ＭｇＦ２／Ｃｒ多層構造から成る吸収体／誘電体／反射体／磁性体／反射体／誘電体／吸収体の７層ファブリペロー多層構造を含むことが特に好ましい。
【００５６】
[055]本明細書に記載の磁性薄膜干渉顔料粒子は、人間の健康及び環境に安全であると考えられ、例えば５層ファブリペロー多層構造、６層ファブリペロー多層構造、及び７層ファブリペロー多層構造に基づく多層顔料粒子であってもよく、前記顔料粒子は、約４０重量％〜約９０重量％の鉄、約１０重量％〜約５０重量％のクロム、及び約０重量％〜約３０重量％のアルミニウムを含む、実質的にニッケルを含まない組成の磁性合金を含む１つ又は複数の磁気層を含む。人間の健康及び環境に安全であると考えられる多層顔料粒子の一般的な例は、参照により本明細書に完全に組み込まれている欧州特許出願公開第２４０２４０１号に見られる。
【００５７】
[056]本明細書に記載の磁性薄膜干渉顔料粒子は通常、従来のウェブ上への異なる所要層の蒸着法によって製造される。例えば物理蒸着法（ＰＶＤ）、化学蒸着法（ＣＶＤ）、又は電界析出法によって所望数の層を蒸着した後、適切な溶媒中での剥離層の溶解又はウェブからの材料の剥離によって層スタックをウェブから除去する。そして、このように得られた材料を粉砕して薄片にし、この薄片を、研削、ミル加工（例えばジェットミル加工プロセス等）、又は任意の適切な方法でさらに加工して、所要の大きさの顔料粒子を得る必要がある。得られる製品は、縁部が破砕され、形状が不規則で、アスペクト比が異なる平らな薄片から成る。磁性薄膜干渉顔料粒子の作製に関するさらなる情報が、例えば、参照により本明細書に組み込まれている欧州特許出願公開第１７１０７５６号及び欧州特許出願公開第１６６６５４６号に見られる。
【００５８】
[057]光学可変特性を示す適切な磁性コレステリック液晶顔料粒子としては、磁性単層コレステリック液晶顔料粒子及び磁性多層コレステリック液晶顔料粒子が挙げられるが、これらに限定されない。そのような顔料粒子は、例えば国際公開第２００６／０６３９２６Ａ１号、米国特許第６，５８２，７８１号、及び米国特許第６，５３１，２２１号に開示されている。国際公開第２００６／０６３９２６Ａ１号は、高い輝度及び変色特性の他、磁化可能性等の特定の特性を有する単層及び前記単層から得られた顔料粒子を開示している。開示された単層及び前記単層の微粉砕により得られた顔料粒子は、３次元架橋したコレステリック液晶混合物及び磁性ナノ粒子を含む。米国特許第６，５８２，７８１号及び米国特許第６，４１０，１３０号は、配列がＡ１／Ｂ／Ａ２の小板状コレステリック多層顔料粒子を開示している。ここで、Ａ１及びＡ２は、同じであっても異なっていてもよく、それぞれ少なくとも１つのコレステリック層を含む。Ｂは、層Ａ１及びＡ２から送られた光の全部又は一部を吸収するとともに磁気特性を自身に付与する中間層である。米国特許第６，５３１，２２１号は、配列がＡ／Ｂであり、任意選択でＣを含む小板状コレステリック多層顔料粒子を開示している。ここで、Ａ及びＣは、磁気特性を付与する顔料粒子を含む吸収層であり、Ｂはコレステリック層である。
【００５９】
[058]１つ又は複数の磁性材料を含む適切な干渉被覆顔料としては、１つ又は複数の層で被覆されたコアから成る群から選択される基板から成る構造が挙げられるが、これに限定されない。ここで、コア又は１つ又は複数の層の少なくとも一方が磁性特性を有する。例えば、適切な干渉被覆顔料は、前述したような磁性材料から作られ、１つ又は複数の金属酸化物から作られた１つ又は複数の層で被覆されたコアを含むか、又は合成若しくは天然マイカ、層状ケイ酸塩（例えばタルク、カオリン、及びセリサイト）、ガラス（例えばホウケイ酸塩）、二酸化ケイ素（ＳｉＯ２）、酸化アルミニウム（Ａｌ２Ｏ３）、酸化チタン（ＴｉＯ２）、グラファイト、及びこれらの２つ以上の混合物から作られたコアから成る構造を有する。さらに、着色層等の１つ又は複数の追加の層が存在してもよい。本明細書に記載の磁性顔料粒子若しくは磁化可能顔料粒子を表面処理して、コーティング組成物及びコーティング層に生じ得る劣化から保護する、並びに／又は磁性顔料粒子若しくは磁化可能顔料粒子の前記コーティング組成物及びコーティング層への取込みを容易にすることができる。通常、腐食防止材料及び／又は湿潤剤を用いることができる。
【００６０】
[059]さらに、本明細書に記載のコーティング組成物を本明細書に記載の基板表面に塗布してコーティング層を形成する（ステップａ））のに続いて、コーティング層を有する基板と本明細書に記載の１つ又は複数の凹印又は１つ又は複数の凸印とを備えたアセンブリが形成され、コーティング層を有する基板が１つ又は複数の凹印又は１つ又は複数の凸印の上に配置され、コーティング層がアセンブリの最上層であることが好ましく、環境に晒されることが好ましい。
【００６１】
[060]コーティング組成物を有する基板と１つ又は複数の凹印又は１つ又は複数の凸印とを備えたアセンブリの形成に続いて、前記アセンブリを本明細書に記載の静磁界発生装置の不均一磁界に通して移動させることにより、小板状磁性顔料粒子若しくは磁化可能顔料粒子を配向させて（ステップｃ））、小板状磁性顔料粒子若しくは磁化可能顔料粒子の少なくとも一部を二軸配向させる。
【００６２】
[061]アセンブリを本明細書に記載の静磁界発生装置の不均一磁界に通して移動させることにより、小板状磁性顔料粒子若しくは磁化可能顔料粒子を配向させるステップ（ステップｃ））に続いて、又は一部同時に、好ましくは一部同時に、小板状磁性顔料粒子若しくは磁化可能顔料粒子の配向を固定又は停止する（ステップｄ））。このように、特筆すべきこととして、コーティング組成物は第１の状態、すなわち液体又はペースト状態を有していなければならず、この状態ではコーティング組成物が未固化で湿潤又は十分に柔軟であるため、コーティング組成物中に分散した小板状磁性顔料粒子若しくは磁化可能顔料粒子が、磁界への曝露により自由に可動、回転可能、及び配向可能である。また第２の固化（例えば固体又は固体様）状態も有していなければならず、この状態では、小板状磁性顔料粒子若しくは磁化可能顔料粒子がそれぞれの位置及び配向で固定又は停止されている。
【００６３】
[062]そのような第１及び第２の状態は、ある種のコーティング組成物を用いることによってもたらされることが好ましい。例えば、コーティング組成物の小板状磁性顔料粒子若しくは磁化可能顔料粒子以外の成分は、セキュリティ用途、例えば紙幣印刷に用いられるようなインク又はコーティング組成物の形態であってもよい。前述した第１及び第２の状態は、例えば温度変化又は電磁放射線への曝露等の刺激に反応して粘度が高くなる材料を用いてもたらすことができる。すなわち、流体のバインダ材料は、固化又は凝固されると、第２の状態すなわち固化又は固体状態に変換され、小板状磁性顔料粒子若しくは磁化可能顔料粒子が現在の位置及び配向に固定されて、バインダ材料内で移動も回転もできなくなる。当業者に公知の通り、基板等の表面上に塗布するインク又はコーティング組成物に含まれる成分及び前記インク又はコーティング組成物の物理的特性は、インク又はコーティング組成物を基板表面に転写するのに使用されるプロセスの要件を満たさなければならない。したがって、本明細書に記載のコーティング組成物に含まれるバインダ材料は、通常、当技術分野において公知の材料から選択され、インク又はコーティング組成物の塗布に使用される被覆又は印刷プロセス及び選択された固化プロセスによって決まる。
【００６４】
[063]本明細書に記載の固化ステップ（ステップｄ））は、例えばコーティング組成物がポリマーバインダ材料及び溶媒を含み、高温で塗布される場合の純粋な物理的性質とすることができる。そして、磁界の印加により高温で小板状磁性顔料粒子若しくは磁化可能顔料粒子を配向させ、溶媒を蒸発させた後、コーティング組成物を冷却する。したがって、コーティング組成物が固化するとともに、顔料粒子の配向が固定される。
【００６５】
[064]或いは、コーティング組成物の「固化」は、例えばセキュリティ文書の通常の使用中に起こり得る単純な温度上昇（例えば、最大８０℃）では不可逆の硬化による化学反応を伴うことが好ましい。用語「硬化」又は「硬化性」は、塗布したコーティング組成物中の少なくとも１つの成分が化学反応、架橋、又は重合によって開始材料よりも大きな分子量を有するポリマー材料に変化するためのプロセスを表す。硬化によって、安定した３次元ポリマーネットワークが形成されることが好ましい。そのような硬化は一般に、（ｉ）基板上への塗布（ステップａ））後、及び（ｉｉ）小板状磁性顔料粒子若しくは磁化可能顔料粒子の少なくとも一部の二軸配向（ステップｃ））に続いて又は一部同時に、コーティング組成物に外部刺激を加えることによって引き起こされる。本明細書に記載のコーティング組成物の固化（ステップｄ））が、小板状磁性顔料粒子若しくは磁化可能顔料粒子の少なくとも一部の配向（ステップｃ））と一部同時に実行されることが有利である。したがって、コーティング組成物は、放射線硬化性組成物、熱乾燥組成物、酸化乾燥組成物、及びこれらの組合せから成る群から選択されることが好ましい。特に、放射線硬化性組成物から成る群から選択されるコーティング組成物が好ましい。放射線硬化、特に紫外・可視光硬化は照射後にコーティング組成物の粘性を瞬時に高め、これにより、磁気配向ステップ後の顔料粒子のさらなる移動及びその結果としての情報の損失を防止するため有利である。固化ステップ（ステップｄ））は、紫外・可視光の照射（すなわち紫外・可視放射線硬化）又は電子ビーム（すなわち電子ビーム放射線硬化）により実行されることが好ましく、紫外・可視光の照射により実行されることがより好ましい。
【００６６】
[065]したがって、本発明に適したコーティング組成物としては、紫外・可視光放射線（以下、紫外・可視光硬化性と称する）又は電子ビーム放射線（以下、ＥＢと称する）によって硬化可能な放射線硬化性組成物が挙げられる。本発明の特に好ましい一実施形態によれば、本明細書に記載のコーティング組成物は、紫外・可視硬化性コーティング組成物である。紫外・可視硬化は、硬化プロセスを非常に高速化できるため、本明細書に記載のＯＥＬ、文書及び物品及び前記ＯＥＬを含む文書の作製時間が劇的に短縮されて有利である。
【００６７】
[066]紫外・可視光硬化性コーティング組成物は、ラジカル硬化性化合物及びカチオン硬化性化合物から成る群から選択される１つ又は複数の化合物を含むことが好ましい。本明細書に記載の紫外・可視硬化性コーティング組成物はハイブリッド系であって、１つ又は複数のカチオン硬化性化合物と１つ又は複数のラジカル硬化性化合物との混合物を含んでいてもよい。カチオン硬化性化合物は、酸等のカチオン種を遊離させて硬化を開始することにより、モノマー及び／又はオリゴマーの反応及び／又は架橋によってコーティング組成物を固化させる１つ又は複数の光開始剤の放射による活性化を通常含むカチオン機構によって硬化する。ラジカル硬化性化合物は、１つ又は複数の光開始剤の放射によってラジカルを生成することにより重合を開始してコーティング組成物を固化させる活性化を通常含むフリーラジカル機構によって硬化する。本明細書に記載の紫外・可視硬化性コーティング組成物に含まれるバインダを作製するために用いるモノマー、オリゴマー、又はプレポリマーに応じて、異なる光開始剤を使用することができる。フリーラジカル光開始剤の適切な例が当業者に公知であり、この例としては、アセトフェノン、ベンゾフェノン、ベンジルジメチルケタール、α−アミノケトン、α−ヒドロキシケトン、ホスフィンオキシド、及びホスフィンオキシド誘導体、並びにこれらの２つ以上の混合物が挙げられるが、これらに限定されない。カチオン光開始剤の適切な例が当業者に公知であり、この例としては、有機ヨードニウム塩（例えばジアリールヨードニウム塩）、オキソニウム（例えばトリアリールオキソニウム塩）、及びスルホニウム塩（例えばトリアリールスルホニウム塩）等のオニウム塩、並びにこれらの２つ以上の混合物が挙げられるが、これらに限定されない。有用な光開始剤の他の例は、標準的な教科書に見られる。効率的な硬化を実現するために、１つ又は複数の光開始剤と併せて増感剤を含むことも有利となり得る。適切な光増感剤の一般的な例としては、イソプロピル−チオキサントン（ＩＴＸ）、１−クロロ−２−プロポキシ−チオキサントン（ＣＰＴＸ）、２−クロロ−チオキサントン（ＣＴＸ）及び２，４−ジエチル−チオキサントン（ＤＥＴＸ）、並びにこれらの２つ以上の混合物が挙げられるが、これらに限定されない。紫外・可視硬化性コーティング組成物中の１つ又は複数の光開始剤の総量は、約０．１重量％〜約２０重量％であることが好ましく、約１重量％〜約１５重量％であることがより好ましい。重量パーセントは紫外・可視光硬化性コーティング組成物の総重量に基づく。
【００６８】
[067]或いは、ポリマー熱可塑性バインダ材料又は熱硬化性樹脂を採用してもよい。熱可塑性樹脂は、熱硬化性樹脂とは異なり、加熱及び冷却によって、特性に重大な変化を来すことなく、繰り返し溶融及び凝固可能である。熱可塑性樹脂又はポリマーの一般的な例としては、ポリアミド、ポリエステル、ポリアセタール、ポリオレフィン、スチレン系ポリマー、ポリカーボネート、ポリアクリレート、ポリイミド、ポリエーテルエーテルケトン（ＰＥＥＫ）、ポリエーテルケトンケトン（ＰＥＫＫ）、ポリフェニレン系樹脂（例えば、ポリフェニレンエーテル、ポリフェニレン酸化物、ポリフェニレン硫化物）、ポリスルホン、及びこれらの２つ以上の混合物が挙げられるが、これらに限定されない。
【００６９】
[068]本明細書に記載のコーティング組成物は、有機顔料粒子、無機顔料粒子、及び有機色素から成る群から選択される１つ又は複数の着色成分並びに／又は１つ又は複数の添加剤をさらに含んでいてもよい。後者としては、粘度（例えば、溶媒、増粘剤、及び界面活性剤）、稠度（例えば、硬化防止剤、充填剤、及び可塑剤）、起泡性（例えば、消泡剤）、潤滑性（ワックス、オイル）、紫外線安定性（光安定剤）、密着性、帯電防止特性、保存性（重合防止剤）等のコーティング組成物の物理的、流動学的、及び化学的パラメータの調整に用いられる化合物及び材料が挙げられるが、これらに限定されない。本明細書に記載の添加剤は、その添加剤の寸法のうちの少なくとも１つが１〜１０００ｎｍの範囲である、いわゆるナノ材料を含む、当技術分野において公知の量及び形態でコーティング組成物中に存在していてもよい。
【００７０】
[069]本明細書に記載のコーティング組成物は、粘度（例えば、溶媒及び界面活性剤）、稠度（例えば、硬化防止剤、充填剤、及び可塑剤）、起泡性（例えば、消泡剤）、潤滑性（ワックス）、紫外線反応性及び安定性（光増感剤及び光安定剤）、及び密着性等の組成物の物理的、流動学的、及び化学的パラメータの調整に用いられる化合物及び材料が挙げられるがこれらに限定されない１つ又は複数の添加剤をさらに含んでいてもよい。本明細書に記載の添加剤は、粒子の寸法のうちの少なくとも１つが１〜１０００ｎｍの範囲である、いわゆるナノ材料の形態を含む、当技術分野において公知の量及び形態でコーティング組成物中に存在していてもよい。
【００７１】
[070]本明細書に記載のコーティング組成物は、１つ又は複数のマーカ物質若しくは追跡用添加物並びに／又は磁性材料（本明細書に記載の磁性顔料粒子若しくは磁化可能顔料粒子とは異なる）、発光材料、導電材料、及び赤外線吸収材料から成る群から選択される１つ又は複数の機械可読材料をさらに含むことができる。本明細書で使用されるとき、用語「機械可読材料」は、装置又は機械により検出可能な少なくとも１つの特有の特性を示し、コーティングに含まれることによって、検出及び／又は認証用の特定の機器の使用により前記コーティング又は前記コーティングを含む物品を認証する方法を提供する材料を表す。
【００７２】
[071]本明細書に記載のコーティング組成物を、本明細書に記載の磁性顔料粒子若しくは磁化可能顔料粒子を分散させることにより、且つ本明細書に記載のバインダ材料がある場合に存在すれば又は１つ又は複数の添加剤と混合することにより作製して、液体組成物を形成することができる。１つ又は複数の光開始剤が存在する場合、これを分散又は他のすべての成分の混合ステップ中に組成物に添加しても、後の段階で、すなわち液体コーティング組成物の形成後に添加してもよい。
【００７３】
[072]一実施形態によれば、本明細書に記載のアセンブリは、コーティング層を有する基板及び１つ又は複数の凹印を備える。図１Ａ−１に示すように、１つ又は複数の凹印は、厚さ（Ｔ）を有し、１つ又は複数の印の形の１つ又は複数の空隙（１５１）を備える軟磁性板（１５０）から成る。或いは、図１Ａ−２に示すように、１つ又は複数の凹印は、ｉ）厚さ（Ｔ）を有し、１つ又は複数の印の形の１つ又は複数の空隙（１５１）を備える軟磁性板（１５０）、及びｉｉ）非磁性ホルダ（１４０）から成っていてもよい。「凹印」という表現は、連続する軟磁性板における材料のない領域を表す。「空隙」という表現は、本発明の文脈において、軟磁性板を貫通し、軟磁性板の両側を連結する孔又は溝を表す。本明細書に記載の空隙は、材料を軟磁性板の表面から取り除くことによって、又は非磁性ホルダを使用する場合には、材料を非磁性ホルダの表面に追加することによって作成することができる。前記１つ又は複数の凹印の軟磁性板を非磁性ホルダに接着することにより１つ又は複数の凹印を本明細書に記載の非磁性ホルダに取り付けても、機械的手段を使用してもよい。
【００７４】
[073]本明細書に記載の１つ又は複数の印の形の１つ又は複数の空隙を備える軟磁性板は、本明細書に記載の高透磁率の１つ又は複数の金属、合金、又は化合物から作られる（「軟磁性金属板」と称する）か、或いは本明細書に記載の非磁性材料に分散された軟磁性粒子を含む複合材料から作られる（以下「軟磁性複合材料板」と称する）。
本明細書に記載の１つ又は複数の印の形の１つ又は複数の空隙は、本明細書に記載の高透磁率の１つ又は複数の金属、合金、又は化合物から作られる（「軟磁性金属板」と称する）か、或いは本明細書に記載の非磁性材料に分散された軟磁性粒子を含む複合材料から作られる（以下「軟磁性複合材料板」と称する）。
【００７５】
[074]一実施形態によれば、本明細書に記載の軟磁性金属板は、高透磁率の１つ又は複数の金属、合金、又は化合物、すなわち低保磁力及び高透磁率μを有する材料から作られる。適切な軟磁性材料の最大相対透磁率μＲｍａｘは少なくとも５であり、相対透磁率μＲは、自由空間μ０の透磁率に対する材料μの透磁率である（μＲ＝μ／μ０）（Ｍａｇｎｅｔｉｃ  Ｍａｔｅｒｉａｌｓ、Ｆｕｎｄａｍｅｎｔａｌｓ  ａｎｄ  Ａｐｐｌｉｃａｔｉｏｎｓ、第２版、Ｎｉｃｏｌａ  Ａ．Ｓｐａｌｄｉｎ、１６〜１７ページ、Ｃａｍｂｒｉｄｇｅ  Ｕｎｉｖｅｒｓｉｔｙ  Ｐｒｅｓｓ、２０１１）。軟磁性材料は、低保磁力及び高飽和磁化を有する。適切な低保磁力の高飽和材料は、ＩＥＣ６０４０４−１：２０００に従って測定された１０００Ａｍ−１より低い保磁力を有し、高速磁化及び減磁を可能にする。材料の飽和磁化は、少なくとも１テスラであることが好ましく、少なくとも１．５テスラであることがより好ましく、少なくとも２テスラであることがさらに好ましい。軟磁性材料については、例えば、以下のハンドブック：（１）Ｈａｎｄｂｏｏｋ  ｏｆ  Ｃｏｎｄｅｎｓｅｄ  Ｍａｔｔｅｒ  ａｎｄ  Ｍａｔｅｒｉａｌｓ  Ｄａｔａ、第４．３．２章、Ｓｏｆｔ  Ｍａｇｎｅｔｉｃ  Ｍａｔｅｒｉａｌｓ、７５８〜７９３ページ、第４．３．４章、Ｍａｇｎｅｔｉｃ  Ｏｘｉｄｅｓ、８１１〜８１３ページ、Ｓｐｒｉｎｇｅｒ  ２００５；（２）Ｆｅｒｒｏｍａｇｎｅｔｉｃ  Ｍａｔｅｒｉａｌｓ、第１巻、Ｉｒｏｎ，Ｃｏｂａｌｔ  ａｎｄ  Ｎｉｃｋｅｌ、１〜７０ページ、Ｅｌｓｅｖｉｅｒ  １９９９；（３）Ｆｅｒｒｏｍａｇｎｅｔｉｃ  Ｍａｔｅｒｉａｌｓ、第２巻、第２章、Ｓｏｆｔ  Ｍａｇｎｅｔｉｃ  Ｍｅｔａｌｌｉｃ  Ｍａｔｅｒｉａｌｓ、５５〜１８８ページ、及び第３章、Ｆｅｒｒｉｔｅｓ  ｆｏｒ  ｎｏｎ−ｍｉｃｒｏｗａｖｅ  Ａｐｐｌｉｃａｔｉｏｎｓ、１８９〜２４１ページ、Ｅｌｓｅｖｉｅｒ  １９９９；（４）Ｅｌｅｃｔｒｉｃ  ａｎｄ  Ｍａｇｎｅｔｉｃ  Ｐｒｏｐｅｒｔｉｅｓ  ｏｆ  Ｍｅｔａｌｓ、Ｃ．Ｍｏｏｓｂｒｕｇｇｅｒ、第８章、Ｍａｇｎｅｔｉｃａｌｌｙ  Ｓｏｆｔ  Ｍａｔｅｒｉａｌｓ、１９６〜２０９ページ、ＡＳＭ  Ｉｎｔｅｒｎａｔｉｏｎａｌ、２０００；（５）Ｈａｎｄｂｏｏｋ  ｏｆ  ｍｏｄｅｒｎ  Ｆｅｒｒｏｍａｇｎｅｔｉｃ  Ｍａｔｅｒｉａｌｓ、第９章、Ｈｉｇｈ−ｐｅｒｍｅａｂｉｌｉｔｙ  Ｈｉｇｈ−ｆｒｅｑｕｅｎｃｙ  Ｍｅｔａｌ  Ｓｔｒｉｐ、１５５〜１８２ページ、Ｋｌｕｗｅｒ  Ａｃａｄｅｍｉｃ  Ｐｕｂｌｉｓｈｅｒｓ、２００２；並びに（６）Ｓｍｉｔｈｅｌｌｓ  Ｍｅｔａｌｓ  Ｒｅｆｅｒｅｎｃｅ  Ｂｏｏｋ、第２０．３章、Ｍａｇｎｅｔｉｃａｌｌｙ  Ｓｏｆｔ  Ｍａｔｅｒｉａｌｓ、２０−９〜２０−１６ページ、Ｂｕｔｔｅｒｗｏｒｔｈ−Ｈｅｉｎｅｍａｎｎ  Ｌｔｄ、１９９２に記載されている。
【００７６】
[075]一実施形態によれば、本明細書に記載の軟磁性金属板は、シート又は糸として容易に加工可能な１つ又は複数の軟磁性金属又は合金から作られる。本明細書に記載の軟磁性金属板は、鉄、コバルト、ニッケル、ニッケル−モリブデン合金、ニッケル−鉄合金（パーマロイ又はスーパーマロイ型材料）、コバルト−鉄合金、コバルト−ニッケル合金、鉄−ニッケル−コバルト合金（フェルニコ型材料）、ホイスラ型合金（Ｃｕ２ＭｎＳｎ又はＮｉ２ＭｎＡｌ等）、低ケイ素鋼、低炭素鋼、ケイ素鉄（電磁鋼）、鉄−アルミニウム合金、鉄−アルミニウム−ケイ素合金、アモルファス金属合金（例えば、Ｍｅｔｇｌａｓ（登録商標）等の合金、鉄−ボロン合金）、ナノ結晶軟磁性材料（例えばビトロパーム（Ｖｉｔｒｏｐｅｒｍ）（登録商標））、及びこれらの組合せから成る群から選択される１つ又は複数の材料から作られることが好ましく、鉄、コバルト、ニッケル、低炭素鋼、シリコン鉄、ニッケル−鉄合金、コバルト−鉄合金、及びこれらの組合せから成る群から選択される１つ又は複数の材料から作られることがより好ましい。
【００７７】
[076]本明細書に記載の軟磁性金属板の厚さは、約１０μｍ〜約１０００μｍであることが好ましく、約５０μｍ〜約５００μｍであることがより好ましく、約５０μｍ〜約２５０μｍであることがさらに好ましく、約５０μｍ〜約１５０μｍであることがさらに好ましい。
【００７８】
[077]軟磁性金属板の１つ又は複数の印の形の１つ又は複数の空隙を、当業者に公知の切断又は彫刻方法により作成することができ、この方法としては、鋳造、成形、手彫り、又は機械アブレーションツール、化学エッチング、電気化学エッチングによる気体若しくは液体ジェットアブレーションツール、及びレーザアブレーションツール（例えばＣＯ２、Ｎｄ−ＹＡＧ、若しくはエキシマレーザ）から成る群から選択されるアブレーションツールが挙げられるが、これらに限定されない。
【００７９】
[078]別の実施形態によれば、本明細書に記載の軟磁性複合材料板は、非磁性材料に分散された約２５重量％〜約９５重量％の軟磁性粒子を含む複合材料から作られ、重量パーセントは複合材料の総重量に基づく。軟磁性複合材料板の複合材料は、約５０重量％〜約９０重量％の軟磁性粒子を含むことが好ましく、重量パーセントは複合材料の総重量に基づく。本明細書に記載の軟磁性粒子は、好ましくは鉄（特に鉄ペンタカルボニル、カルボニル鉄とも称する）、ニッケル（特にニッケルテトラカルボニル、カルボニルニッケルとも称する）、コバルト、軟磁性フェライト（例えばマンガン−亜鉛フェライト及びニッケル−亜鉛フェライト）、軟磁性酸化物（例えば、マンガン、鉄、コバルト、及びニッケルの酸化物）、並びにこれらの組合せから成る群から選択され、より好ましくはカルボニル鉄、カルボニルニッケル、コバルト、及びこれらの組合せから成る群から選択される１つ又は複数の軟磁性材料から作られる。
【００８０】
[079]軟磁性粒子は、針状、小板状、又は球状であってもよい。軟磁性粒子は、軟磁性複合材料板の飽和を最大化するように球状であり、軟磁性複合材料板の凝集性を損なうことなく最高の濃度を有することが好ましい。軟磁性粒子は球状であり、その平均粒子径（ｄ５０）は、約０．１μｍ〜約１０００μｍであることが好ましく、約０．５μｍ〜約１００μｍであることがより好ましく、約１μｍ〜約２０μｍであることがさらに好ましく、約２μｍ〜約１０μｍであることがさらに好ましい。ｄ５０は、例えばマイクロトラックＸ１００レーザ粒子径分析装置を使用してレーザ回折により測定される。
【００８１】
[080]本明細書に記載の軟磁性複合材料板は、複合材料から作られ、前記複合材料は、非磁性材料に分散された本明細書に記載の軟磁性粒子を含む。適切な非磁性材料としては、分散された軟磁性粒子の母材を形成するポリマー材料が挙げられるが、これに限定されない。ポリマー母材形成材料は、１つ又は複数の熱可塑性材料又は１つ又は複数の熱硬化性材料であってもよく、或いは１つ又は複数の熱可塑性材料又は１つ又は複数の熱硬化性材料を含んでいてもよい。適切な熱可塑性材料としては、ポリアミド、コポリアミド、ポリアセタール（ポリオキシメチレン（ＰＯＭ）とも称する）、ポリフタルイミド、ポリオレフィン、ポリエステル、ポリテトラフルオロエチレン、ポリアクリレート、ポリメタクリレート（例えばＰＭＭＡ）、ポリイミド、ポリエーテルイミド、ポリエーテルエーテルケトン、ポリアリールエーテルケトン、ポリフェニレンスルファイド、液晶ポリマー、ポリカーボネート、及びこれらの混合物が挙げられるが、これらに限定されない。適切な熱硬化性材料としては、エポキシ樹脂、フェノール樹脂、ポリイミド樹脂、ポリエステル樹脂、シリコン樹脂、及びこれらの混合物が挙げられるが、これらに限定されない。本明細書に記載の軟磁性複合材料板は、本明細書に記載の約５重量％〜約７５重量％の非磁性材料を含む複合材料から作られ、重量パーセントは複合材料の総重量に基づく。
【００８２】
[081]本明細書に記載の複合材料は、例えば硬化剤、分散剤、可塑剤、充填剤／増量剤、及び脱泡剤等のうちの１つ又は複数の添加剤をさらに含んでいてもよい。
【００８３】
[082]本明細書に記載の軟磁性複合材料板の厚さは、少なくとも約０．５ｍｍであることが好ましく、少なくとも約１ｍｍであることがより好ましく、約１ｍｍ〜約５ｍｍであることがさらに好ましい。
【００８４】
[083]軟磁性複合材料板の１つ又は複数の印の形の１つ又は複数の空隙を、当業者に公知の切断又は彫刻方法により作成することができ、この方法としては、鋳造、成形、手彫り、又は機械アブレーションツール、化学エッチング、電気化学エッチングによる気体若しくは液体ジェットアブレーションツール、及びレーザアブレーションツール（例えばＣＯ２、Ｎｄ−ＹＡＧ、若しくはエキシマレーザ）から成る群から選択されるアブレーションツールが挙げられるが、これらに限定されない。本発明は、本明細書に記載の軟磁性複合材料板を使用することが有利である。前記板は他のポリマー材料のように容易に作成及び処理できるからである。３Ｄ印刷、積層成形、圧縮成形、樹脂トランスファ成形、又は射出成形を含む当技術分野で周知の技法を使用してもよい。成形後、冷却（熱可塑性ポリマーを使用する場合）又は高温若しくは低温での硬化（熱硬化性ポリマーを使用する場合）等の標準的な硬化手順を適用することができる。本明細書に記載の軟磁性複合材料板を得るための別の方法は、軟磁性複合材料板の一部を除去して、プラスチック部品を加工するための標準的なツールを使用して必要な空隙を得ることである。特に、機械アブレーションツールを使用することが有利である。
【００８５】
[084]本明細書に記載の軟磁性板をさらに表面処理して、本明細書に記載のコーティング組成物を有する基板を備えたアセンブリとの接触を容易にすることにより、高速印刷用途における摩擦及び／又は摩耗及び／又は静電帯電を低減させることができる。
【００８６】
[085]一実施形態によれば、本明細書に記載の軟磁性板は、１つ又は複数の印の形の１つ又は複数の空隙を含み、前記１つ又は複数の空隙に、前述したようなポリマーバインダ及び任意選択で充填剤を含む非磁性材料を充填してもよい。
【００８７】
[086]本明細書に記載され図１Ａ−２に示すように、１つ又は複数の凹印は、１つ又は複数の印の形の１つ又は複数の空隙（１５１）を備える軟磁性板（１５０）、及びｉｉ）非磁性ホルダ（１４０）から成っていてもよい。図２Ａに示すように、１つ又は複数の印の形の１つ又は複数の空隙（２５１）を備える軟磁性板（２５０）を非磁性ホルダ（２４０）の上に配置してもよい。或いは、図２Ｂに示すように、１つ又は複数の印の形の１つ又は複数の空隙（２５１）を備える軟磁性板（２５０）を非磁性ホルダ（２４０）の下に配置してもよい。或いは、図２Ｃに示すように、１つ又は複数の印の形の１つ又は複数の空隙（２５１）を備える軟磁性板（２５０）を非磁性ホルダ（２４０）に埋め込んでもよい。図２Ａに示すように、１つ又は複数の印の形の１つ又は複数の空隙（２５１）を備える軟磁性板（２５０）を非磁性ホルダ（２４０）の上に配置することが好ましい。非磁性ホルダの厚さは限定されない。一般的に、非磁性ホルダの厚さは約１ｍｍ〜約２０ｍｍである。
【００８８】
[087]別の実施形態によれば、本明細書に記載のアセンブリは、コーティング層を有する基板及び１つ又は複数の凸印を備える。図１Ｂに示すように、１つ又は複数の凸印は、ｉ）厚さ（Ｔ）を有し、ｉｉ）非磁性ホルダ（１４０）に配置され又は取り付けられた１つ又は複数の印（１５２）から成る（図１Ｂにおいて、１つ又は複数の印（１５２）が非磁性ホルダ（１４０）の上に配置されている）。
【００８９】
[088]１つ又は複数の凸印の１つ又は複数の印は、前述した高透磁率の１つ又は複数の金属、合金、又は化合物から作られるか、或いは前述した複合材料から作られる。本明細書に記載の１つ又は複数の印は、高透磁率の１つ又は複数の金属、合金、又は化合物或いは複合材料を、高透磁率の１つ又は複数の金属、合金、又は化合物から作られた、或いは複合材料から作られた板の表面に追加することによって、或いは材料を表面から除去することによって作成することができる。特に、１つ又は複数の凸印の１つ又は複数の印を、当業者に公知の切断又は彫刻方法により作成することができ、この方法としては、手彫り、又は機械アブレーションツール、化学エッチング、電気化学エッチングによる気体若しくは液体ジェットアブレーションツール、及びレーザアブレーションツール（例えばＣＯ２、Ｎｄ−ＹＡＧ、若しくはエキシマレーザ）から成る群から選択されるアブレーションツールが挙げられるが、これらに限定されない。或いは、軟磁性複合材料板について説明したように、１つ又は複数の凸印の１つ又は複数の印を、３Ｄ印刷、鋳造、積層成形、圧縮成形、樹脂トランスファ成形、又は射出成形により作成してもよい。
【００９０】
[089]本明細書に記載の１つ又は複数の凸印の１つ又は複数の印を本明細書に記載の高透磁率の１つ又は複数の金属、合金、又は化合物から作る場合、この印の厚さは、約１０μｍ〜約１０００μｍであることが好ましく、約５０μｍ〜約５００μｍであることがより好ましく、約５０μｍ〜約２５０μｍであることがさらに好ましく、約５０μｍ〜約１５０μｍであることがさらに好ましい。
【００９１】
[090]本明細書に記載の１つ又は複数の凸印の１つ又は複数の印を本明細書に記載の複合材料から作る場合、この印の厚さは、少なくとも約０．５ｍｍであることが好ましく、少なくとも約１ｍｍであることがより好ましく、約１ｍｍ〜約５ｍｍであることがさらに好ましい。
【００９２】
[091]本明細書に記載され、図１Ｂに示すように、１つ又は複数の凸印が、ｉ）１つ又は複数の印（１５２）及びｉｉ）非磁性ホルダ（１４０）から成っていてもよい。図３Ａに示すように、１つ又は複数の凸印が、１つ又は複数の印（３５２）及び非磁性ホルダ（３４０）から成り、１つ又は複数の印（３５２）を非磁性ホルダ（３４０）の上に取り付け又は配置して、１つ又は複数の印（３５２）が基板（図３Ａには示さず）に面するようにしてもよい。或いは、図３Ｂに示すように、１つ又は複数の凸印が、１つ又は複数の印（３５２）及び非磁性ホルダ（３４０）から成り、１つ又は複数の印（３５２）を非磁性ホルダ（３４０）の下に取り付け又は配置してもよい。或いは、図２Ｃに示すように、１つ又は複数の凸印の１つ又は複数の印を非磁性ホルダに接着することにより１つ又は複数の凸印の１つ又は複数の印を本明細書に記載の非磁性ホルダに取り付けても、機械的手段を使用してもよい。
【００９３】
[092]１つ又は複数の凸印が、１つ又は複数の印（３５２）及び非磁性ホルダ（３４０）から成り、１つ又は複数の印（３５２）が非磁性ホルダ（３４０）に埋め込まれていてもよい。１つ又は複数の凸印が、１つ又は複数の印及び非磁性ホルダから成り、１つ又は複数の印を非磁性ホルダ（図３Ａ参照）の上に取り付け又は配置して、１つ又は複数の印が基板に面するようにすることが好ましい。非磁性ホルダの厚さは限定されない。一般的に、非磁性ホルダの厚さは約１ｍｍ〜約２０ｍｍである。
【００９４】
[093]１つ又は複数の凸印の非磁性ホルダ及び１つ又は複数の印の任意選択的な非磁性ホルダは、１つ又は複数の非磁性材料から作られる。１つ又は複数の凸印の非磁性ホルダ及び本明細書に記載の１つ又は複数の凹印の任意選択的な非磁性ホルダの適切な材料としては、複合材料用の本明細書に記載のポリマー母材材料が挙げられるが、これらに限定されない。非磁性材料は、例えばエンジニアリングプラスチック及びポリマー、アルミニウム、アルミニウム合金、チタン、チタン合金、並びにオーステナイト鋼（すなわち、非磁性鋼）などの低導電材料、非導電材料、及びこれらの混合物から成る群から選択されることが好ましい。エンジニアリングプラスチック及びポリマーとしては、ポリアリールエーテルケトン（ＰＡＥＫ）及びその誘導体、ポリエーテルエーテルケトン（ＰＥＥＫ）、ポリエーテルケトンケトン（ＰＥＫＫ）、ポリエーテルエーテルケトンケトン（ＰＥＥＫＫ）、及びポリエーテルケトンエーテルケトンケトン（ＰＥＫＥＫＫ）、ポリアセタール、ポリアミド、ポリエステル、ポリエーテル、コポリエーテルエステル、ポリイミド、ポリエーテルイミド、高密度ポリエチレン（ＨＤＰＥ）、超高分子量ポリエチレン（ＵＨＭＷＰＥ）、ポリブチレンテレフタレート（ＰＢＴ）、ポリプロピレン、アクリロニトリルブタジエンスチレン（ＡＢＳ）コポリマー、フッ素化及びパーフルオロポリエチレン、ポリスチレン、ポリカーボネート、ポリフェニレンスルファイド（ＰＰＳ）、並びに液晶ポリマーが挙げられるが、これらに限定されない。好ましい材料は、ＰＥＥＫ（ポリエーテルエーテルケトン）、ＰＯＭ（ポリオキシメチレン）、ＰＴＦＥ（ポリテトラフルオロエチレン）、ポリアミド、及びＰＰＳである。
【００９５】
[094]本明細書に記載の非磁性ホルダ、本明細書に記載の軟磁性金属板及び軟磁性複合材料板は、場合によって平坦又は平面であってもよい。別の実施形態によれば、本明細書に記載の非磁性支持板、本明細書に記載の軟磁性金属板及び軟磁性複合材料板は、場合によって、印刷アセンブリの回転シリンダに適応可能であるように湾曲していてもよい。回転シリンダは、印刷又は被覆機器で使用されるか、印刷又は被覆機器と併用されるか、印刷又は被覆機器の一部であり、且つ本明細書に記載の１つ又は複数の凹印又は１つ又は複数の凸印を支えるようになっている。実施形態において、回転シリンダは、高い印刷速度で連続して動作する回転式の枚葉又は巻取産業用印刷機の一部である。
【００９６】
[095]本明細書に記載の方法は、コーティング層を有する基板と本明細書に記載の１つ又は複数の凹印又は１つ又は複数の凸印とを備えたアセンブリを、静磁界発生装置の不均一磁界に通して移動させるステップを含み、コーティング層を有する基板が１つ又は複数の凹印又は１つ又は複数の凸印の上に配置され、コーティング層がアセンブリの最上層であり、環境に晒されることが好ましい。
【００９７】
[096]１つ又は複数の凹印又は１つ又は複数の凸印の上面とコーティング層を有する基板との距離は、人目を引く３Ｄの外観を示す所望の明るく高解像度の光学効果層を得るように調節及び選択される。１つ又は複数の凹印又は１つ又は複数の凸印の上面と基板との距離がゼロに近い、又はゼロであることが特に好ましい。
【００９８】
[097]一実施形態によれば、アセンブリは、コーティング層を有する基板及び本明細書に記載の１つ又は複数の凹印又は１つ又は複数の凸印を備え、コーティング層を有する基板が１つ又は複数の凹印又は１つ又は複数の凸印の上に配置され、コーティング層がアセンブリの最上層であることが好ましく、環境に晒されることが好ましい。
【００９９】
[098]コーティング組成物を有する基板と本明細書に記載の１つ又は複数の凹印又は１つ又は複数の凸印とを備えたアセンブリを、本明細書に記載の静磁界発生装置の不均一磁界に通して移動させて、小板状磁性顔料粒子若しくは磁化可能顔料粒子が、少なくとも方向が経時的に変化する磁界に曝露されるようにすることにより、コーティング組成物が湿潤（すなわち未固化）状態のままで、前記小板状磁性顔料粒子若しくは磁化可能顔料粒子の少なくとも一部を二軸配向させる。静磁界発生装置の磁界内での前記アセンブリの移動によって、基板の基準枠に記載されるような磁界ベクトルが、基板の個々の位置において基本的に単一の平面内で変化できるようにする必要がある。これは、回転振動により、アセンブリの完全な回転（３６０°以上）により、好ましくは経路に沿った前後の並進運動により、より好ましくは経路に沿った単一方向への並進運動により実現することができる。線形又は円筒形経路に従う単一の並進運動が特に好ましい。本明細書に記載の１つ又は複数の凹印及び凸印の軟磁性板は、外部の静磁界発生装置の磁界に入ると、コーティング組成物に非常に接近した磁界ガイドとして作用することにより、磁界をその当初の方向から逸らす。１つ又は複数の凹印の１つ又は複数の空隙の位置又は１つ又は複数の凸印の位置で、磁力線の方向及び強度が局所的に修正されて、１つ又は複数の凹印の前記１つ又は複数の空隙又は前記１つ又は複数の凸印から離れた顔料粒子の配向と比べて、小板状磁性顔料粒子若しくは磁化可能顔料粒子の配向を局所的に変化させる。これにより、所望の人目を引くレリーフ及び３Ｄ効果が生じる。
【０１００】
[099]小板状磁性顔料粒子若しくは磁化可能顔料粒子を主軸（長軸）の一方のみが磁界ベクトルにより拘束されるように配向させる一軸配向とは異なり、二軸配向を実行することは、小板状磁性顔料粒子若しくは磁化可能顔料粒子を２つの主軸の両方が拘束されるように配向させることを意味する。本発明によるそのような二軸配向は、コーティング層を有する基板と１つ又は複数の凹印又は１つ又は複数の凸印とを備えたアセンブリを、静磁界発生装置の不均一磁界に曝露し、不均一磁界に通して移動させることによって実現される。したがって、前記静磁界発生装置を、コーティング層の個々の小板状磁性顔料粒子若しくは磁化可能顔料粒子がたどる動きの経路に沿って、磁力線の少なくとも方向が、移動中のアセンブリの基準枠で固定される平面内で変化するように構成する必要がある。二軸配向により小板状磁性顔料粒子若しくは磁化可能顔料粒子の平面が整列されるため、前記平面が局所的に互いに略平行に配向される。
【０１０１】
[0100]一実施形態によれば、小板状磁性顔料粒子若しくは磁化可能顔料粒子の二軸配向を実行するステップにより、小板状磁性顔料粒子若しくは磁化可能顔料粒子が、１つ又は複数の凹印の１つ又は複数の空隙を有する領域又は１つ又は複数の凸印を有する領域を除いて基板表面に略平行な２つの主軸を有する磁気配向が生じる。そのような整列の場合、小板状磁性顔料粒子若しくは磁化可能顔料粒子は、基板のコーティング層中で平坦化され、より広範囲の角度を含む１つ又は複数の凹印の１つ又は複数の空隙を有する領域又は１つ又は複数の凸印を有する領域を除いて、それらの両方の軸が基板表面に平行な状態で配向される。これは、動きの経路に沿って見て、磁界発生装置の磁界が、コーティング層、基板、及び１つ又は複数の凹印又は１つ又は複数の凸印、を備えたアセンブリの表面に接線方向である平面に平行なままであるときに実現される。
【０１０２】
[0101]別の実施形態によれば、小板状磁性顔料粒子若しくは磁化可能顔料粒子の少なくとも一部の二軸配向を実行するステップにより、小板状磁性顔料粒子若しくは磁化可能顔料粒子が、より広範囲の角度を含む１つ又は複数の凹印を有する領域又は１つ又は複数の凸印を有する領域を除いて、基板表面に略平行な第１の主軸及び基板表面に対して略非ゼロの仰角で前記第１の軸に垂直な第２の主軸を有する磁気配向が生じる。或いは、小板状磁性顔料粒子若しくは磁化可能顔料粒子は、広範囲の角度を含む１つ又は複数の凹印の１つ又は複数の空隙を有する領域又は１つ又は複数の凸印を有する領域を除いて、基板表面に対して略非ゼロの仰角の２つの主軸Ｘ、Ｙを有する。これは、動きの経路に沿って見て、磁界発生装置の磁力線間の角度が、コーティング層、基板、及び１つ又は複数の凹印又は１つ又は複数の凸印、を備えたアセンブリの表面に接線方向である平面に対して非ゼロ角度を形成する平面内で変化するときに実現される。
【０１０３】
[0102]小板状磁性顔料粒子若しくは磁化可能顔料粒子の二軸配向は、コーティング層を有する基板と１つ又は複数の凹印又は１つ又は複数の凸印とを備えたアセンブリを、欧州特許出願公開第２１５７１４１号に記載されたような磁界発生装置を通して適切な速度で移動させることによって実行することができる。そのような装置は、小板状磁性顔料粒子若しくは磁化可能顔料粒子が前記装置を通って移動する間に方向が変化する磁界をもたらし、小板状磁性顔料粒子若しくは磁化可能顔料粒子を、両方の主軸、すなわちＸ軸及びＹ軸が基板表面に平行になるまで急速に振動させる。すなわち、小板状磁性顔料粒子若しくは磁化可能顔料粒子は、Ｘ軸及びＹ軸が基板表面に平行な安定したシート状構成となり、前記２次元に平坦化されるまで振動する。欧州特許出願公開第２１５７１４１号の図５に示すように、本明細書に記載の磁界発生装置は、千鳥状又はジグザグ構成に位置決めされた少なくとも３つの磁石の線形配置を含み、前記少なくとも３つの磁石は供給経路の両側に位置する。供給経路の同じ側の磁石は同じ極性を有し、千鳥状の供給経路の反対側の（１つ又は複数の）磁石の極性とは反対である。少なくとも３つの磁石の配置により、コーティング組成物中の小板状磁性顔料粒子若しくは磁化可能顔料粒子が磁石を通り過ぎる（移動方向：矢印）ときに磁界方向の所定の変化をもたらす。一実施形態によれば、磁界発生装置は、ａ）供給経路の第１の側にある第１の磁石及び第３の磁石と、ｂ）供給経路の第２の反対側にある、第１の磁石と第３の磁石との間の第２の磁石とを備え、第１の磁石と第３の磁石とは同じ極性を有し、第２の磁石は第１の磁石及び第３の磁石と相補的な極性を有する。別の実施形態によれば、磁界発生装置は、供給経路の第２の磁石と同じ側に第４の磁石をさらに備え、この第４の磁石は、第２の磁石の極性を有し、第３の磁石の極性に対して相補的である。欧州特許出願公開第２１５７１４１号に開示されているように、磁界発生装置は、小板状磁性顔料粒子若しくは磁化可能顔料粒子を含む層の下にあっても、上及び下にあってもよい。
【０１０４】
[0103]小板状磁性顔料粒子若しくは磁化可能顔料粒子の二軸配向は、コーティング層を有する基板と１つ又は複数の凹印又は１つ又は複数の凸印とを備えたアセンブリを、線形永久磁石ハルバッハ配列に沿って、又は適切な配置に置かれた２つ以上のハルバッハ配列の配置を通して適切な速度で移動させることによって実行することができる。線形永久ハルバッハ配列は、異なる磁化方向を有する複数の磁石を備えたアセンブリから構成される。ハルバッハ永久磁石の詳細な説明が、Ｚ．Ｑ．Ｚｈｕ及びＤ．Ｈｏｗｅ（Ｈａｌｂａｃｈ  ｐｅｒｍａｎｅｎｔ  ｍａｇｎｅｔ  ｍａｃｈｉｎｅｓ  ａｎｄ  ａｐｐｌｉｃａｔｉｏｎｓ：ａ  ｒｅｖｉｅｗ、ＩＥＥ．Ｐｒｏｃ．Ｅｌｅｃｔｒｉｃ  Ｐｏｗｅｒ  Ａｐｐｌ．、２００１、１４８、２９９〜３０８ページ）により示される。そのような線形永久磁石ハルバッハ配列により発生する磁界は、一側に集中し、他側で略ゼロにまで弱まるという特性を有する。通常、線形永久磁石ハルバッハ配列は、例えば、木材又はプラスチック、特に、ポリアセタール（ポリオキシメチレン（ＰＯＭ）とも称する）樹脂等の良好な自己潤滑性及び耐摩耗性を示すものとして知られるプラスチックから作られた１つ又は複数の非磁性ブロックと、ネオジム−鉄−ボロン（ＮｄＦｅＢ）等の高保磁力磁性材料から作られた磁石とを備える。
【０１０５】
[0104]小板状磁性顔料粒子若しくは磁化可能顔料粒子の二軸配向は、コーティング層を有する基板と１つ又は複数の凹印又は１つ又は複数の凸印とを備えたアセンブリを、欧州特許第１５１９７９４号に記載された磁界発生装置を通して適切な速度で移動させることによって実行することができる。適切な装置は永久磁石を備え、この永久磁石はアセンブリ表面の各側、すなわち上又は下に配置されて、磁力線がアセンブリ表面に略平行になるようにする。
【０１０６】
[0105]本明細書に記載のＯＥＬを生成するための方法は、ステップｃ）と一部同時に、又はステップｃ）に続いて、好ましくは一部同時に、コーティング組成物を固化するステップ（ステップｄ））を含む。コーティング組成物を固化するステップにより、小板状磁性顔料粒子若しくは磁化可能顔料粒子をそれらの採用された位置及び配向に所望のパターンで固定してＯＥＬを形成することができ、以てコーティング組成物を第２の状態に変換する。しかしながら、脱配向及び情報の損失を避けるために、ステップｃ）の終了からステップｄ）の開始までの時間が比較的短いことが好ましい。通常、ステップｃ）の終了とステップｄ）の開始との間の時間は１分未満であり、２０秒未満であることが好ましく、５秒未満であることがさらに好ましい。配向ステップｃ）の終了と硬化ステップｄ）の開始との間に基本的に時間差がなく、すなわちステップｄ）がステップｃ）の直後に続くか、ステップｃ）の進行中にすでに開始している（一部同時）ことが特に好ましい。「一部同時」とは、両方のステップが一部同時に実行されること、すなわちステップの各々を実行する時間が一部重なることを意味する。本明細書に記載の文脈においては、固化がステップｃ）と一部同時に実行されるとき、固化が配向後に有効になるため、小板状磁性顔料粒子若しくは磁化可能顔料粒子はＯＥＬの完全固化又は一部固化の前に配向することを理解する必要がある。本明細書に記載したように、固化ステップ（ステップｄ））は、小板状磁性顔料粒子若しくは磁化可能顔料粒子も含むコーティング組成物に含まれるバインダ材料に応じて、異なる手段又はプロセスを用いて実行することができる。
【０１０７】
[0106]固化ステップは一般に、基板に密着する実質的に固体の材料が形成されるように、コーティング組成物の粘度を高くする任意のステップであってもよい。また、固化ステップは、溶媒等の揮発性成分の蒸発及び／又は水の蒸発に基づく物理的プロセス（すなわち、物理的乾燥）を伴っていてもよい。本明細書においては、高温空気、赤外線、又は高温空気と赤外線の組合せを使用してもよい。或いは、固化プロセスは、コーティング組成物に含まれるバインダ並びに任意選択的な開始剤化合物及び／又は任意選択的な架橋化合物の硬化、重合、又は架橋等の化学反応を含んでいてもよい。そのような化学反応は、物理的固化プロセスに関する上記概説の通り、加熱又は赤外線照射によって開始してもよいが、放射機構による化学反応の開始を含んでいることが好ましい。放射機構としては、紫外・可視光放射線硬化（以下、紫外・可視光硬化と称する）及び電子ビーム放射線硬化（電子ビーム硬化）、酸化重合（通常、酸素と、好ましくはコバルト含有触媒、バナジウム含有触媒、ジルコニウム含有触媒、ビスマス含有触媒、及びマンガン含有触媒から成る群から選択される１つ又は複数の触媒との協調作用により引き起こされる酸化細網化）、架橋反応、又はこれらの任意の組合せが挙げられるが、これらに限定されない。
【０１０８】
[0107]放射線硬化が特に好ましく、紫外・可視光放射線硬化がさらに好ましい。これらの技術によれば、硬化プロセスが非常に高速となって、本明細書に記載のＯＥＬを備えた任意の物品の作製時間が劇的に短縮されて有利であるからである。さらに、放射線硬化には、硬化放射線への曝露後にコーティング組成物の粘度を瞬時に高くすることによって、粒子のさらなる移動を最小限に抑えられるという利点がある。その結果、磁気的配向ステップ後のいかなる配向の損失も本質的に避けることができる。特に、電磁スペクトルの紫外又は青色部分の波長成分（通常、２００ｎｍ〜６５０ｎｍ、より好ましくは２００ｎｍ〜４２０ｎｍ）を有する化学光の影響下での光重合による放射線硬化が好ましい。紫外・可視光硬化用機器は、化学線源として、高出力発光ダイオード（ＬＥＤ）ランプ又は中圧水銀アーク（ＭＰＭＡ）若しくは金属蒸気アークランプ等のアーク放電ランプを備えていてもよい。
【０１０９】
[0108]本明細書に記載のＯＥＬを生成するための方法は、そのようにして得られたＯＥＬを有する基板を１つ又は複数の凹印又は１つ又は複数の凸印から解放又は分離するステップｅ）をさらに含むことができる。
【０１１０】
[0109]本発明は、基板に光学効果層（ＯＥＬ）を生成するための方法を提供する。本明細書に記載の基板は、紙若しくはセルロース等のその他の繊維材料（織り繊維材料及び不織繊維材料を含む）、紙含有材料、ガラス、金属、セラミック、プラスチック及びポリマー、金属化プラスチック若しくはポリマー、複合材料、並びにこれらの２つ以上の混合物又は組合せから成る群から選択されることが好ましい。一般的な紙、紙状、又はその他の繊維材料は、アバカ、綿、麻、木材パルプ、及びこれらの混合を含む様々な繊維から作られるが、これらに限定されない。当業者に周知の通り、紙幣には綿及び綿／麻混合物が好ましく、紙幣以外のセキュリティ文書には、一般に木材パルプが用いられている。プラスチック及びポリマーの一般的な例としては、ポリエチレン（ＰＥ）及び二軸配向ポリプロピレン（ＢＯＰＰ）を含むポリプロピレン（ＰＰ）等のポリオレフィン、ポリアミド、ポリ（エチレンテレフタレート）（ＰＥＴ）、ポリ（１，４−ブチレンテレフタレート）（ＰＢＴ）、ポリ（エチレン２，６−ナフトエート）（ＰＥＮ）等のポリエステル、及びポリ塩化ビニル（ＰＶＣ）が挙げられる。基板としては、タイベック（Ｔｙｖｅｋ）（登録商標）という商標で販売されているようなスパンボンドオレフィン繊維も使用可能である。金属化プラスチック又はポリマーの一般的な例としては、金属が表面に連続的又は不連続的に配置された前述のプラスチック又はポリマー材料が挙げられる。金属の一般的な例としては、アルミニウム（Ａｌ）、クロム（Ｃｒ）、銅（Ｃｕ）、金（Ａｕ）、銀（Ａｇ）、これらの合金、及び前記金属の２つ以上の組合せが挙げられるが、これらに限定されない。前述したプラスチック又はポリマー材料の金属化は、電着プロセス、高真空被覆プロセス、又はスパッタリングプロセスによって行うことができる。複合材料の一般的な例としては、紙及び前述したような少なくとも１つのプラスチック若しくはポリマー材料の多層構造又は積層、並びに前述したような紙状又は繊維材料に組み込まれたプラスチック及び／若しくはポリマー繊維等が挙げられるが、これらに限定されない。当然、基板は、充填剤、サイジング剤、漂白剤、加工助剤、補強又は湿潤増強剤等、当業者に公知のさらなる添加剤を含んでいてもよい。本発明により生成されたＯＥＬを、例えばネイルラッカを含む装飾又は化粧目的で使用する場合、前記ＯＥＬを爪、人工爪、又は動物若しくは人間のその他の部位を含むその他の種類の基板に生成することができる。
【０１１１】
[0110]本発明により生成されたＯＥＬをセキュリティ文書に設ける場合、前記セキュリティ文書の偽造及び違法複製に対するセキュリティレベル及び耐性をさらに高くすることを目的として、基板は、印刷、被覆、又はレーザマーク印若しくはレーザ穿孔印、透かし、セキュリティスレッド、繊維、プランシェット、発光化合物、窓、箔、デカール、及びこれらの２つ以上の組合せを含んでいてもよい。セキュリティ文書の偽造及び違法複製に対するセキュリティレベル及び耐性をさらに高くするという同じ目的で、基板は、１つ又は複数のマーカ物質若しくは追跡用添加物及び／又は機械可読物質（例えば、発光物質、紫外／可視／赤外線吸収物質、磁性物質、及びこれらの組合せ）を含んでいてもよい。
【０１１２】
[0111]ステップａ）の前に、必要に応じて下塗層を基板に塗布してもよい。これにより、本明細書に記載の光学効果層（ＯＥＬ）の品質が向上するか、又は密着性が促進する可能性がある。そのような下塗層の例は、国際公開第２０１０／０５８０２６Ａ２号に見られる。
【０１１３】
[0112]本明細書に記載の方法により得られる光学効果層（ＯＥＬ）を含む物品、セキュリティ文書、又は装飾要素若しくは物体の汚染耐性又は耐化学性及び清浄度ひいては物品の流通寿命を向上させる目的で、又はその美的外観（例えば、光沢）を改良する目的で、光学効果層（ＯＥＬ）上には、１つ又は複数の保護層を塗布してもよい。１つ又は複数の保護層が存在する場合、この層は通常、保護ワニスから作られる。これらは、透明であっても、わずかに着色又は染色されていてもよく、光沢度が高くても低くてもよい。保護ワニスは、放射線硬化性組成物、熱乾燥組成物、又はこれらの任意の組合せであってもよい。１つ又は複数の保護層は、放射線硬化性組成物であることが好ましく、紫外・可視光硬化性組成物であることがより好ましい。保護層は、通常、光学効果層（ＯＥＬ）の形成後に塗布される。
【０１１４】
[0113]本発明は、本発明による方法によって生成された光学効果層（ＯＥＬ）をさらに提供する。
【０１１５】
[0114]本明細書に記載の光学効果層（ＯＥＬ）を基板に直接設けることができ、光学効果層（ＯＥＬ）が基板に永久に残るようにしてもよい（紙幣用途の場合等）。或いは、生成目的で一時的な基板に光学効果層（ＯＥＬ）を設け、後でＯＥＬを取り外すようにしてもよい。これにより、特にバインダ材料が流体状態のままである場合に、例えば光学効果層（ＯＥＬ）の生成が容易になり得る。その後、コーティング組成物を固化させて光学効果層（ＯＥＬ）を生成したら、一時的な基板をＯＥＬから取り外すことができる。
【０１１６】
[0115]或いは、別の実施形態において、接着層が光学効果層（ＯＥＬ）に存在しても、ＯＥＬを備える基板に存在してもよい。前記接着層は、ＯＥＬを設ける側と反対側の基板の面に設けても、ＯＥＬと同じ側でＯＥＬ上に設けてもよい。したがって、接着層を光学効果層（ＯＥＬ）又は基板に塗布することができ、前記接着層は硬化ステップの完了後に塗布される。そのような物品を、機械類やかなり大きな労力を伴う印刷又はその他のプロセスなしであらゆる種類の文書又はその他の物品若しくは商品に取り付けることができる。或いは、本明細書に記載の光学効果層（ＯＥＬ）を備える本明細書に記載の基板は、別個の転写ステップにおいて文書又は物品に適用可能な転写箔の形態であってもよい。この目的のため、基板に剥離コーティングを設け、その上に、本明細書に記載の通り、光学効果層（ＯＥＬ）が生成される。このように生成されたＯＥＬ上に、１つ又は複数の接着層を塗布してもよい。
【０１１７】
[0116]また、本明細書に記載の方法により得られた２つ以上、すなわち２つ、３つ、４つ等の光学効果層（ＯＥＬ）を備える基板も本明細書に記載される。
【０１１８】
[0117]また、本発明により生成された光学効果層（ＯＥＬ）を備える物品、特にセキュリティ文書、装飾要素又は物体も本明細書に記載される。物品、特にセキュリティ文書、装飾要素又は物体は、本発明により生成された２つ以上（例えば２つ、３つ等）のＯＥＬを備えることができる。
【０１１９】
[0118]前述したように、本発明により生成された光学効果層（ＯＥＬ）は、装飾目的並びにセキュリティ文書の保護及び認証に使用してもよい。
【０１２０】
[0119]装飾要素又は物体の一般的な例としては、高級品、化粧品パッケージ、自動車部品、電子／家電製品、家具、ネイル用品等が挙げられるが、これらに限定されない。
【０１２１】
[0120]セキュリティ文書としては、有価文書及び有価商品が挙げられるが、これらに限定されない。有価文書の一般的な例としては、紙幣、証書、チケット、小切手、証票、収入印紙及び納税印紙、契約書等、パスポート等の身分証明書類、身分証明カード、ビザ、運転免許証、銀行カード、クレジットカード、取引カード、アクセス書類又はカード、入場券、公共交通乗車券又は証書等が挙げられ、紙幣、身分証明書類、権利付与書類、運転免許証、及びクレジットカードが好ましいが、これらに限定されない。用語「有価商品」は、特に化粧品、栄養補助食品、医薬品、アルコール、タバコ製品、飲料又は食料品、電気／電子物品、織物、又は宝飾品、すなわち、偽造及び／又は違法複製に対する保護により、例えば本物の薬等のパッケージの内容物を保証すべきパッケージ材料を表す。これらパッケージ材料の例としては、認証ブランドラベル、不正防止ラベル等のラベル及びシールが挙げられるが、これらに限定されない。開示された基板、有価文書、及び有価商品は、例示の目的のみで挙げたものであり、本発明の範囲を限定するものではない。
【０１２２】
[0121]或いは、光学効果層（ＯＥＬ）を、例えばセキュリティスレッド、セキュリティストライプ、箔、デカール、窓、又はラベル等の補助基板上に生成し、その結果、別個のステップにおいてセキュリティ文書に転写されるようにしてもよい。
【０１２３】
[0122]当業者は、本発明の精神から逸脱することなく、前述した特定の実施形態について、いくつかの修正を想到し得る。このような修正は、本発明に包含される。
【０１２４】
[0123]さらに、本明細書中で言及したすべての文献は、参照により完全に本明細書に組み込まれている。
【実施例】
【０１２５】
[0124]以下に記載の例について、黒い市販の紙（Ｇａｓｃｏｇｎｅ  Ｌａｍｉｎａｔｅｓ  Ｍ−ｃｏｔｅ１２０）を基板（ｘ１０）として使用した。
【０１２６】
[0125]表１に記載の紫外線硬化性スクリーン印刷インクを、小板状光学可変磁性顔料粒子を含むコーティング組成物として使用して、コーティング層（ｘ２０）を形成した。コーティング組成物を基板（ｘ１０）に塗布した。Ｔ９０スクリーンを用いたハンドスクリーン印刷により前記塗布を行い、厚さ約２０ｍのコーティング層（ｘ２０）を形成した。
【０１２７】
【表１】
2019532831.tif 000003
【０１２８】
[0126]図４〜図８に示す装置を使用して、表１に記載の紫外線硬化性スクリーン印刷インクから作られたコーティング層（ｘ２０）中の小板状光学可変磁性顔料粒子を配向させ、図４Ｃ〜図８Ｃの光学効果層（ＯＥＬ）を生成した。
【０１２９】
[0127]コーティング層（ｘ２０）を有する基板（ｘ１０）と１つ又は複数の凹印又は１つ又は複数の凸印とを備えたアセンブリ（ｘ００）を、静磁界発生装置（ｘ６０）の不均一磁界に通して移動させることにより１つ又は複数の印を磁気転写した後、磁気配向ステップと一部同時に、Ｐｈｏｓｅｏｎの紫外線ＬＥＤランプ（型：ＦｉｒｅＦｌｅｘ  ５０×７５ｍｍ、３９５ｎｍ、８Ｗ／ｃｍ２）を使用してコーティング層（ｘ２０）を紫外線硬化させることにより、磁気配向された小板状光学可変顔料粒子を固定／停止した。
【０１３０】
[0128]そのようにして得られたＯＥＬの画像を、以下の設定を用いて撮影した。
光源：ＯＥＬの各側から４５°に位置決めされた２つの白色ＬＥＤアレイ光源（ＴＨＯＲＬＡＢ  ＬＩＵ００４）
カメラ：ＵＳＢインターフェースを有し、解像度２５９０画素×１９４２画素のＢａｓｌｅｒのカラーカメラ（ａｃＡ２５００−１４ｕｃ）
対物レンズ：テレセントリックレンズ
フリーソフトウェア（Ｆｉｊｉ）を用いてカラー画像を白黒画像に変換した。
【０１３１】
（実施例Ｅ１（図４Ａ〜図４Ｃ））
[0129]ａ）コーティング層（４２０）を有する基板（４１０）と、ｂ）ＰＯＭから作られた非磁性ホルダ（４４０）及び「５０」の形の空隙（４５１）を備えるニッケル箔（４５０）（すなわち軟磁性金属板）の形態の凹印を備える構成（４３０）とを備えたアセンブリ（４００）を、線形永久磁石ハルバッハ配列（４６０）に沿って移動させることにより、印を磁気転写した。ニッケル箔（４５０）は接着剤により非磁性ホルダ（４４０）に取り付けた。
【０１３２】
[0130]図４Ａに示すように、非磁性ホルダ（４４０）は正方形（Ａ１＝Ａ２＝３０ｍｍ、厚さＡ３＝１ｍｍ）であった。凹印は、非磁性ホルダ（４４０）と同じ寸法（Ａ４＝Ａ５＝３０ｍｍ）を有し、５０μｍの厚さＡ６を有するニッケル箔（Ｇｏｏｄｆｅｌｌｏｗ、純度９９．９８％）（４５０）から作られた。出力１０Ｗのネオジムドープファイバレーザ（Ｆｉｂｅｒ１００、Ｇｒａｖｏｇｒａｐｈ）を使用して、空隙（４５１）を切り抜いた。表１に記載の紫外線硬化性スクリーン印刷用インクから作られたコーティング層（４２０）（Ａ７＝Ａ８＝３０ｍｍ）を基板（４１０）に塗布し、被覆された基板を構成（４３０）の上に配置し、コーティング層（４２０）が環境に面し、ニッケル箔（４５０）が非磁性ホルダ（４４０）の上に取り付けられるようにした。そのようにして得られたアセンブリ（４００）は、非磁性ホルダ（４４０）とニッケル箔（４５０）との間に間隙がなく、ニッケル箔（４５０）と基板（４１０）との間に間隙がなかったため、単に例示目的で図４Ａの分解図に示される。
【０１３３】
[0131]図４Ｂに示すように、線形永久磁石ハルバッハ配列（４６０）は５つのＮｄＦｅＢ  Ｎ４２永久磁石（Ｗｅｂｃｒａｆｔ  ＡＧ）を備えていた。或いは、５つの永久磁石（Ｌ１＝１５ｍｍ、Ｌ２＝１５ｍｍ、及びＬ３＝１０ｍｍ）は、図４Ｂに太矢印で示すように、その長さ又は幅に沿って磁化された。５つの永久磁石は、ＰＯＭ（ポリオキシメチレン）から作られたホルダ（図示せず）の凹部に固定された。２つの永久磁石間の距離Ｌ４は２ｍｍであった。
【０１３４】
[0132]図４Ｂに示すように、アセンブリ（４００）を、ハルバッハ配列（４６０）から距離Ｌ５＝８ｍｍのところで、前記ハルバッハ配列の中央（すなわち、前記ハルバッハ配列の下部から距離Ｌ６＝１／２・Ｌ３＝５ｍｍ）に配置した。その後、アセンブリ（４００）を、ハルバッハ配列（４６０）により発生した磁界において前記ハルバッハ配列（４６０）に平行な方向で、１０ｃｍ／秒の速度で４回、前後に移動させた。アセンブリ（４００）の移動を前記ハルバッハ配列（４６０）内に限定して、「５０」を未固化のコーティング組成物に磁気転写した。
【０１３５】
[0133]そのようにして得られた小板状光学可変顔料粒子の磁気配向パターンにより、「５０」の形の印を示すＯＥＬが生じた。そのようにして得られた磁気配向パターンは、前述したように磁気転写と一部同時に紫外線硬化により固定された。これは、第４の経路の端で２秒間、紫外線ＬＥＤランプのスイッチを入れることによって実現された。その間、アセンブリ（４００）は、ハルバッハ配列（４６０）により発生した磁界をまだ受けていた。
【０１３６】
[0134]図４Ｃは、Ｅ１の画像を２つの観察方向（ＯＥＬの９０°回転）で示す。印「５０」はＯＥＬの表面から突出する効果を示す３次元物体のように見えた。そのようにして得られたＯＥＬの知覚された３Ｄ効果及び輝度は、２つの観察方向で同一であった。
【０１３７】
（比較例Ｃ１（図５Ａ〜図５Ｃ））
[0135]ａ）コーティング層（５２０）を有する基板（５１０）と、ｂ）ＰＯＭから作られた非磁性ホルダ（５４０）及び「５０」の形の空隙（５５１）を備えるニッケル箔（５５０）（すなわち軟磁性金属板）の形態の凹印を備える構成（５３０）とを備えたアセンブリ（５００）を、欧州特許第２１５５４９８号の図５に記載されたものと類似の磁界発生装置（５６０）の上に配置することにより、印を磁気転写した。ニッケル箔（５５０）は接着剤により非磁性ホルダ（５４０）に取り付けた。
【０１３８】
[0136]図５Ａに示すように、非磁性ホルダ（５４０）は正方形（Ａ１＝Ａ２＝３０ｍｍ、厚さＡ３＝１ｍｍ）であった。凹印は、非磁性ホルダ（５４０）と同じ寸法（Ａ４＝Ａ５＝３０ｍｍ）を有し、５０μｍの厚さＡ６を有するニッケル箔（Ｇｏｏｄｆｅｌｌｏｗ、純度９９．９８％）（５５０）から作られた。出力１０Ｗのネオジムドープファイバレーザ（Ｆｉｂｅｒ１００、Ｇｒａｖｏｇｒａｐｈ）を使用して、空隙（５５１）を切り抜いた。表１に記載の紫外線硬化性スクリーン印刷用インクから作られたコーティング層（５２０）（Ａ７＝Ａ８＝３０ｍｍ）を基板（５１０）に塗布し、被覆された基板を構成（５３０）の上に配置し、コーティング層（５２０）が環境に面し、ニッケル箔（５５０）が非磁性ホルダ（５４０）の上に取り付けられるようにした。そのようにして得られたアセンブリ（５００）は、非磁性ホルダ（５４０）とニッケル箔（５５０）との間に間隙がなく、ニッケル箔（５５０）と基板（５１０）との間に間隙がなかったため、単に例示目的で図５Ａの分解図に示される。
【０１３９】
[0137]図５Ｂに示すように、磁界発生装置（５６０）は２つのＮｄＦｅＢ  Ｎ４２永久磁石（Ｗｅｂｃｒａｆｔ  ＡＧ）を備えていた。２つの永久磁石（Ｌ７＝４０ｍｍ、Ｌ８＝１０ｍｍ、及びＬ９＝１０ｍｍ）を、高さ（Ｌ９）に沿って磁化し、ＰＯＭから作られた板（Ｌ１０＝６４ｍｍ、Ｌ７＝４０ｍｍ、及びＬ１１＝１ｍｍ）に互いに４４ｍｍの距離だけ離れて接着して、一方の永久磁石のＳ極と他方の永久磁石のＮ極とが、ＰＯＭから作られた板の方を向くようにした。アセンブリ（５００）を、前記磁界発生装置（５６０）の上面から距離Ｌ１２＝５ｍｍのところに配置して、アセンブリ（５００）の中央が磁界発生装置（５６０）の中央に一致するようにした。アセンブリ（５００）は静止したままであった。
【０１４０】
[0138]そのようにして得られた小板状光学可変顔料粒子の磁気配向パターンにより、「５０」の形の印を示すＯＥＬが生じた。そのようにして得られた前記磁気配向パターンは、前述したように磁気転写と一部同時に紫外線硬化により固定された。これは、２秒間、紫外線ＬＥＤランプのスイッチを入れることによって実現された。その間、アセンブリ（５００）は、磁界発生装置（５６０）により発生した磁界をまだ受けていた。
【０１４１】
[0139]図５Ｃは、Ｃ１の画像を２つの観察方向（ＯＥＬの９０°回転）で示す。Ｅ１のように、「５０」はＯＥＬの表面から突出する３次元物体のように見えた。しかしながら、ＯＥＬの知覚された「３Ｄ効果」及び輝度は、２つの観察方向で異なっており、印の一部が欠けていた。
【０１４２】
（実施例Ｅ２（図６Ａ〜図６Ｃ））
[0140]ａ）コーティング層（６２０）を有する基板（６１０）と、ｂ）「１００」の形の空隙（６５１）を備えるニッケル箔（６５０）（すなわち軟磁性金属板）の形態の凹印とを備えたアセンブリ（６００）を、線形永久磁石ハルバッハ配列（６６０）に沿って移動させることにより、印を磁気転写した。
【０１４３】
[0141]図６Ａに示すように、凹印は、寸法Ａ４＝Ａ５＝３０ｍｍを有し、５０μｍの厚さＡ６を有するニッケル箔（Ｇｏｏｄｆｅｌｌｏｗ、純度９９．９８％）（６５０）から作られた。出力１０Ｗのネオジムドープファイバレーザ（Ｆｉｂｅｒ１００、Ｇｒａｖｏｇｒａｐｈ）を使用して、空隙（６５１）を切り抜いた。表１に記載の紫外線硬化性スクリーン印刷用インクから作られたコーティング層（６２０）（Ａ７＝Ａ８＝３０ｍｍ）を基板（６１０）に塗布し、被覆された基板を凹印のニッケル箔（６５０）の上に配置し、コーティング層（６２０）が環境に面するようにした。そのようにして得られたアセンブリ（６００）は、ニッケル箔（６５０）と基板（６１０）との間に間隙がなかったため、単に例示目的で図６Ａの分解図に示される。
【０１４４】
[0142]図６Ｂに示すように、線形永久磁石ハルバッハ配列（６６０）は５つのＮｄＦｅＢ  Ｎ４２永久磁石（Ｗｅｂｃｒａｆｔ  ＡＧ）を備えていた。或いは、５つの永久磁石（Ｌ１＝１５ｍｍ、Ｌ２＝１５ｍｍ、及びＬ３＝１０ｍｍ）は、図６Ｂに太矢印で示すように、その長さ又は幅に沿って磁化された。５つの永久磁石は、ＰＯＭ（ポリオキシメチレン）から作られたホルダ（図示せず）の凹部に配置された。２つの永久磁石間の距離Ｌ４は２ｍｍであった。
【０１４５】
[0143]図６Ｂに示すように、アセンブリ（６００）を、磁石ハルバッハ配列（６６０）から距離Ｌ５＝８ｍｍのところで、前記ハルバッハ配列の高さの中央（すなわち、前記ハルバッハ配列（６６０）の下部から距離Ｌ６＝１／２・Ｌ３＝５ｍｍ）に配置した。その後、アセンブリ（６００）を、ハルバッハ配列（６６０）により発生した磁界において、１０ｃｍ／秒の速度で４回、前後に移動させた。移動を前記ハルバッハ配列（６６０）内に限定し、前記ハルバッハ配列（６６０）に平行な方向にして、「１００」を未固化のコーティング組成物に磁気転写した。
【０１４６】
[0144]そのようにして得られた小板状光学可変顔料粒子の磁気配向パターンにより、「１００」の形の印を示すＯＥＬが生じた。そのようにして得られた磁気配向パターンは、前述したように磁気転写と一部同時に紫外線硬化により固定された。これは、第４の経路の端で２秒間、紫外線ＬＥＤランプのスイッチを入れることによって実現された。その間、アセンブリ（６００）は、ハルバッハ配列（６６０）により発生した磁界をまだ受けていた。
【０１４７】
[0145]図６ＣはＥ２の画像を示す。印「１００」はＯＥＬの表面から突出する効果を示す３次元物体のように見えた。そのようにして得られたＯＥＬの知覚された３Ｄ効果及び輝度は、すべての観察方向で同一であった。
【０１４８】
（実施例Ｅ３（図７Ａ〜図７Ｃ））
[0146]ａ）コーティング層（７２０）を有する基板（７１０）と、ｂ）ＰＯＭから作られた非磁性ホルダ（７４０）及びニッケルから作られ、「１００」の形を有する凸印（７５２）を備える構成（７３０）とを備えたアセンブリ（７００）を、線形永久磁石ハルバッハ配列（７６０）に沿って移動させることにより、印を磁気転写した。凸印（７５２）は接着剤により非磁性ホルダ（７４０）に取り付けた。
【０１４９】
[0147]図７Ａに示すように、非磁性ホルダ（７４０）は正方形（Ａ１＝Ａ２＝３０ｍｍ、厚さＡ３＝１ｍｍ）であった。凸印（７５２）はニッケル箔（Ｇｏｏｄｆｅｌｌｏｗ、純度９９．９８％）から作られた。出力１０Ｗのネオジムドープファイバレーザ（Ｆｉｂｅｒ１００、Ｇｒａｖｏｇｒａｐｈ）を使用して、印（７５２）の周りの材料及び「０」の内側を除去した。「１００」の寸法はＡ４＝１０ｍｍ、Ａ５＝２０ｍｍ、及びＡ６＝５０μｍであった。表１に記載の紫外線硬化性スクリーン印刷用インクから作られたコーティング層（７２０）（Ａ７＝Ａ８＝３０ｍｍ）を基板（７１０）に塗布し、被覆された基板を構成（７３０）の上に配置し、コーティング層（７２０）が環境に面し、凸印（７５２）が基板（７１０）に面するようにした（すなわち、凸印を非磁性ホルダ（７４０）の上に取り付けた）。そのようにして得られたアセンブリ（７００）は、非磁性ホルダ（７４０）と凸印（７５２）との間に間隙がなく、凸印（７５２）と基板（７１０）との間に間隙がなく、凸印（７５２）と非磁性ホルダ（７４０）との間に間隙がなかったため、単に例示目的で図７Ａの分解図に示される。
【０１５０】
[0148]図７Ｂに示すように、線形永久磁石ハルバッハ配列（７６０）は５つのＮｄＦｅＢ  Ｎ４２永久磁石（Ｗｅｂｃｒａｆｔ  ＡＧ）を備えていた。或いは、５つの永久磁石（Ｌ１＝１５ｍｍ、Ｌ２＝１５ｍｍ、及びＬ３＝１０ｍｍ）は、図７Ｂに太矢印で示すように、その長さ又は幅に沿って磁化された。５つの永久磁石は、ＰＯＭ（ポリオキシメチレン）から作られたホルダ（図示せず）の凹部に固定された。２つの永久磁石間の距離Ｌ４は２ｍｍであった。
【０１５１】
[0149]図７Ｂに示すように、アセンブリ（７００）を、ハルバッハ配列（７６０）から距離Ｌ５＝８ｍｍのところで、前記ハルバッハ配列の高さの中央（すなわち、前記ハルバッハ配列の下部から距離Ｌ６＝１／２・Ｌ３＝５ｍｍ）に配置した。その後、アセンブリ（７００）を、ハルバッハ配列（７６０）により発生した磁界において、１０ｃｍ／秒の速度で４回、前後に移動させた。移動を前記ハルバッハ配列（７６０）内に限定し、前記ハルバッハ配列（７６０）に平行な方向にして、「１００」を未固化のコーティング組成物に磁気転写した。
【０１５２】
[0150]そのようにして得られた小板状光学可変顔料粒子の磁気配向パターンにより、「１００」の形の印を示すＯＥＬが生じた。そのようにして得られた磁気配向パターンは、前述したように磁気転写と一部同時に紫外線硬化により固定された。これは、第４の経路の端で２秒間、紫外線ＬＥＤランプのスイッチを入れることによって実現された。その間、アセンブリ（７００）は、ハルバッハ配列（７６０）により発生した磁界をまだ受けていた。
【０１５３】
[0151]図７ＣはＥ３の画像を示す。印「１００」はＯＥＬの内側の効果を示す３次元物体のように見えた。そのようにして得られたＯＥＬの知覚された３Ｄ効果及び輝度は、すべての観察方向で同一であった。
【０１５４】
（実施例Ｅ４（図８Ａ〜図８Ｃ））
[0152]ａ）コーティング層（８２０）を有する基板（８１０）と、ｂ）円形の空隙（８５１）を備える軟磁性複合材料板（８５０）の形態の凹印を備える構成（８３０）とを備えたアセンブリ（８００）を、線形永久磁石ハルバッハ配列（８６０）に沿って移動させることにより、印を磁気転写した。軟磁性複合材料板（８５０）は接着剤により非磁性ホルダ（８４０）に取り付けた。
【０１５５】
[0153]図８Ａに示すように、非磁性ホルダ（８４０）は正方形（Ａ１＝Ａ２＝３０ｍｍ、厚さＡ３＝１ｍｍ）であった。軟磁性複合材料板（８５０）は、表２に示す組成を有していた。
【０１５６】
【表２】
2019532831.tif 000004
【０１５７】
[0154]表２の成分をスピードミキサ（Ｆｌａｃｋ  Ｔｅｋ  Ｉｎｃ  ＤＡＣ  １５０  ＳＰ）において２５００ｒｐｍで３分間完全に混合することにより、軟磁性複合材料板（８５０）を作製した。その後、混合物をシリコン型に注ぎ、３日間放置して完全に固化させた。そのようにして得られた軟磁性複合材料板（８５０）の寸法は、図８Ａに示すように、Ａ４＝Ａ５＝３０ｍｍ及びＡ６＝１ｍｍであった。
【０１５８】
[0155]そのようにして得られた軟磁性複合材料板（８５０）に、直径０．５ｍｍのメッシュ（コンピュータ制御された機械彫刻機、ＧｒａｖｏｇｒａｐｈのＩＳ５００）を使用して、直径２０ｍｍの円を機械的に切り抜いた。
【０１５９】
[0156]表１に記載の紫外線硬化性スクリーン印刷用インクから作られたコーティング層（８２０）（Ａ７＝Ａ８＝３０ｍｍ）を基板（８１０）に塗布し、被覆された基板を、空隙（８５１）を備える軟磁性複合材料板（８５０）の形態の凹印及び非磁性ホルダ（８４０）を備える構成の上に配置し、コーティング層（８２０）が環境に面し、軟磁性複合材料板（８５０）が非磁性ホルダ（８４０）の上に取り付けられるようにした。
【０１６０】
[0157]そのようにして得られたアセンブリ（８００）は、非磁性ホルダ（８４０）と軟磁性複合材料板（８５０）との間に間隙がなく、軟磁性複合材料板（８５０）と基板（８１０）との間に間隙がなかったため、単に例示目的で図８Ａの分解図に示される。
【０１６１】
[0158]図８Ｂに示すように、線形永久磁石ハルバッハ配列（８６０）は５つのＮｄＦｅＢ  Ｎ４２永久磁石（Ｗｅｂｃｒａｆｔ  ＡＧ）を備えていた。或いは、５つの永久磁石（Ｌ１＝１５ｍｍ、Ｌ２＝１５ｍｍ、及びＬ３＝１０ｍｍ）は、図８Ｂに太矢印で示すように、その長さ又は幅に沿って磁化された。５つの永久磁石は、ＰＯＭ（ポリオキシメチレン）から作られたホルダ（図示せず）の凹部に固定された。２つの永久磁石間の距離Ｌ４は２ｍｍであった。
【０１６２】
[0159]図８Ｂに示すように、アセンブリ（８００）を、ハルバッハ配列（８６０）から距離Ｌ５＝８ｍｍのところで、前記ハルバッハ配列の中央（すなわち、前記ハルバッハ配列の下部から距離Ｌ６＝１／２・Ｌ３＝５ｍｍ）に配置した。その後、アセンブリ（８００）を、ハルバッハ配列（８６０）により発生した磁界において前記ハルバッハ配列（８６０）に平行な方向で、１０ｃｍ／秒の速度で４回、前後に移動させた。アセンブリ（８００）の移動を前記ハルバッハ配列（８６０）内に限定して、円を未固化のコーティング組成物に磁気転写した。
【０１６３】
[0160]そのようにして得られた小板状光学可変顔料粒子の磁気配向パターンにより、円形の印を示すＯＥＬが生じた。そのようにして得られた磁気配向パターンは、前述したように磁気転写と一部同時に紫外線硬化により固定された。これは、第４の経路の端で２秒間、紫外線ＬＥＤランプのスイッチを入れることによって実現された。その間、アセンブリ（８００）は、ハルバッハ配列（８６０）により発生した磁界をまだ受けていた。
【０１６４】
[0161]図８ＣはＥ４の画像を示す。円はＯＥＬの表面から突出する効果を示す３次元物体のように見えた。そのようにして得られたＯＥＬの知覚された３Ｄ効果及び輝度は、すべての観察方向で同一であった。
【０１６５】
（実施例Ｅ５（図９Ａ〜図９Ｄ））
[0162]ａ）コーティング層（９２０）を有する基板（９１０）と、ｂ）ＰＯＭから作られた非磁性ホルダ（９４０）及び「ＡＢＣ」の文字の形の空隙（９５１）を備える軟磁性複合材料板（９５０）の形態の凹印を備える構成（９３０）とを備えたアセンブリ（９００）を、磁界発生装置（９６０）内へ移動させることにより、「ＡＢＣ」の文字の形の印を磁気転写した。軟磁性複合材料板（９５０）は接着剤により非磁性ホルダ（９４０）に取り付けた。
【０１６６】
[0163]非磁性ホルダ（９４０）はＥ４について使用したものと同様であり、すなわち正方形（Ａ１＝Ａ２＝３０ｍｍ、厚さＡ３＝１ｍｍ）であり、軟磁性複合材料板（９５０）はＥ４と同じ組成を有していた。
【０１６７】
[0164]表２の成分をスピードミキサ（Ｆｌａｃｋ  Ｔｅｋ  Ｉｎｃ  ＤＡＣ  １５０  ＳＰ）において２５００ｒｐｍで３分間完全に混合することにより、軟磁性複合材料板（９５０）を作製した。その後、混合物をシリコン型に注ぎ、３日間放置して完全に固化させた。そのようにして得られた軟磁性複合材料板（９５０）の寸法は、図９Ａに示すように、Ａ４＝３４ｍｍ、Ａ５＝２０ｍｍ、及びＡ６＝２ｍｍであった。
【０１６８】
[0165]そのようにして得られた軟磁性複合材料板（９５０）に、直径０．５ｍｍのメッシュ（コンピュータ制御された機械彫刻機、ＧｒａｖｏｇｒａｐｈのＩＳ５００）を使用して、「ＡＢＣ」文字の形の印を機械的に切り抜いた。
【０１６９】
[0166]表１に記載の紫外線硬化性スクリーン印刷用インクから作られたコーティング層（９２０）（Ａ７＝３４ｍｍ及びＡ８＝２０ｍｍ）を基板（９１０）に塗布し、被覆された基板を、空隙（９５１）を備える軟磁性複合材料板（９５０）の形態の凹印及び非磁性ホルダ（９４０）を備える構成の上に配置し、コーティング層（９２０）が環境に面し、軟磁性複合材料板（９５０）が非磁性ホルダ（９４０）の上に取り付けられるようにした。
【０１７０】
[0167]そのようにして得られたアセンブリ（９００）は、非磁性ホルダ（９４０）と軟磁性複合材料板（９５０）との間に間隙がなく、軟磁性複合材料板（９５０）と基板（９１０）との間に間隙がなかったため、単に例示目的で図９Ａの分解図に示される。
【０１７１】
[0168]図９Ｂ、図９Ｃに示すように、前述したアセンブリ（９００）を、ＮｄＦｅＢ  Ｎ４５（Ｗｅｂｃｒａｆｔ  ＡＧ、Ｌ１＝２０ｍｍ、Ｌ２＝５０ｍｍ、Ｌ３＝１０ｍｍ）から作られた２つの永久磁石（９６１ａ及び９６１ｂ）を備えた静磁界発生装置（９６０）の磁界へ移動させることにより、小板状光学可変磁性顔料粒子を磁気配向させた。前記２つの永久磁石（９６１ａ及び９６１ｂ）の各々は、基板（９１０）表面の平面に平行でこの平面にある磁気軸を有し、寸法Ｌ２に沿って磁化された。前記２つの永久磁石（９６１ａ及び９６１ｂ）は同じ磁気方向を有していた。２つの永久磁石（９６１ａ及び９６１ｂ）間の距離（Ｌ４）は４５ｍｍであった。
【０１７２】
[0169]図９Ｂ、図９Ｃに示すように、アセンブリ（９００）を、２つの永久磁石（９６１ａ及び９６１ｂ）の間の空間で、前記２つの永久磁石（９６１ａ及び９６１ｂ）の底面から垂直距離Ｌ６＝５ｍｍ、第１の永久磁石（９６１ａ）から水平距離Ｌ５＝１８ｍｍのところに配置し、印の上側及び下側は２つの永久磁石（９６１ａ及び９６１ｂ）の距離Ｌ１に面するようにした。
【０１７３】
[0170]アセンブリ（９００）を、磁界発生装置（９６０）の前記２つの永久磁石により発生した磁界において前記２つの永久磁石（９６１ａ及び９６１ｂ）の寸法Ｌ１に平行な方向で、１０ｃｍ／秒の線速度で８回、前後に移動させた（矢印参照）。移動（Ｌ９）の全範囲は約１００ｍｍであった。
【０１７４】
[0171]そのようにして得られた小板状光学可変顔料粒子の磁気配向パターンにより、「ＡＢＣ」の文字の形の印を示すＯＥＬが生じた。そのようにして得られた前記磁気誘導配向パターンは、前述したように磁気配向と一部同時に紫外線硬化により固定された。これは、最後の通路の端で２秒間、アセンブリ（９００）を紫外線ＬＥＤランプに曝露することによって実現された。その後、前記アセンブリ（９００）を、磁界発生装置（９６０）により発生した磁界から取り出した。
【０１７５】
[0172]図９Ｄは、前述の通り得られたＥ５の画像を２つの観察方向（９０°の角度）で示す。「ＡＢＣ」の文字の形の印は、ＯＥＬの表面から突出する効果を示す３次元物体のように見えた。そのようにして得られたＯＥＬの知覚された３Ｄ効果及び輝度は、すべての観察方向で同一であった。
【０１７６】
（実施例Ｅ６（図１０Ａ〜図１０Ｄ））
[0173]ａ）コーティング層（１０２０）を有する基板（１０１０）と、ｂ）ＰＯＭから作られた非磁性ホルダ及び「ＡＢＣ」の文字の形の空隙（１０５１）を備える軟磁性複合材料板（１０５０）の形態の凹印を備える構成（１０３０）とを備えたアセンブリ（１０００）を、磁界発生装置（１０６０）内へ移動させることにより、「ＡＢＣ」の文字の形の印を磁気転写した。軟磁性複合材料板（１０５０）は接着剤により非磁性ホルダに取り付けた。
【０１７７】
[0174]非磁性ホルダ（１０４０）はＥ４について使用したものと同様であり、すなわち正方形（Ａ１＝Ａ２＝３０ｍｍ、厚さＡ３＝１ｍｍ）であり、軟磁性複合材料板（９５０）はＥ４と同じ組成を有していた。
【０１７８】
[0175]表２の成分をスピードミキサ（Ｆｌａｃｋ  Ｔｅｋ  Ｉｎｃ  ＤＡＣ  １５０  ＳＰ）において２５００ｒｐｍで３分間完全に混合することにより、軟磁性複合材料板（１０５０）を作製した。その後、混合物をシリコン型に注ぎ、３日間放置して完全に固化させた。そのようにして得られた軟磁性複合材料板（１０５０）の寸法は、図１０Ａに示すように、Ａ４＝３４ｍｍ、Ａ５＝２０ｍｍ、及びＡ６＝２ｍｍであった。
【０１７９】
[0176]そのようにして得られた軟磁性複合材料板（１０５０）に、直径０．５ｍｍのメッシュ（コンピュータ制御された機械彫刻機、ＧｒａｖｏｇｒａｐｈのＩＳ５００）を使用して、「ＡＢＣ」文字の形の印を機械的に切り抜いた。
【０１８０】
[0177]表１に記載の紫外線硬化性スクリーン印刷用インクから作られたコーティング層（１０２０）（Ａ７＝３４ｍｍ及びＡ８＝２０ｍｍ）を基板（１０１０）に塗布し、被覆された基板を、空隙（１０５１）を備える軟磁性複合材料板（１０５０）の形態の凹印及び非磁性ホルダを備える構成の上に配置し、コーティング層（１０２０）が環境に面し、軟磁性複合材料板（１０５０）が非磁性ホルダの上に取り付けられるようにした。
【０１８１】
[0178]そのようにして得られたアセンブリ（１０００）は、非磁性ホルダと軟磁性複合材料板（１０５０）との間に間隙がなく、軟磁性複合材料板（１０５０）と基板（１０１０）との間に間隙がなかったため、単に例示目的で図１０Ａの分解図に示される。
【０１８２】
[0179]図１０Ｂ、図１０Ｃに示すように、前述したアセンブリ（１０００）を、ＮｄＦｅＢ  Ｎ４５（Ｗｅｂｃｒａｆｔ  ＡＧ、Ｌ１＝２０ｍｍ、Ｌ２＝５０ｍｍ、Ｌ３＝１０ｍｍ）から作られた２つの永久磁石（１０６１ａ及び１０６１ｂ）を備えた静磁界発生装置（１０６０）の磁界へ移動させることにより、小板状光学可変磁性顔料粒子を磁気配向させた。前記２つの永久磁石の各々は、基板（１０２０）表面に垂直な磁気軸を有し、寸法Ｌ３に沿って磁化された。前記２つの永久磁石（１０６１ａ及び１０６１ｂ）は反対の磁気方向を有していた（Ｎ極を有する前記磁石の一方が基板（１０２０）表面側を向き、Ｓ極を有する他方が基板（１０２０）表面側を向く）。２つの永久磁石（１０６１ａ及び１０６１ｂ）間の距離（Ｌ４）は４７ｍｍであった。
【０１８３】
[0180]図１０Ｂ、図１０Ｃに示すように、アセンブリ（１０００）を、２つの永久磁石（１０６１ａ及び１０６１ｂ）の間の空間で、前記２つの永久磁石（１０６１ａ及び１０６１ｂ）の底面から垂直距離Ｌ６＝３ｍｍ、第１の永久磁石（１０６１ａ）から水平距離Ｌ５＝５ｍｍのところに配置し、印の上側及び下側は２つの永久磁石（１０６１ａ及び１０６１ｂ）の距離Ｌ１に面するようにした。
【０１８４】
[0181]アセンブリ（１０００）を、磁界発生装置（１０６０）の前記２つの永久磁石により発生した磁界において前記２つの永久磁石（１０６１ａ及び１０６１ｂ）の寸法Ｌ１に平行な方向で、１０ｃｍ／秒の線速度で８回、前後に移動させた（矢印参照）。移動（Ｌ９）の全範囲は約１００ｍｍであった。
【０１８５】
[0182]そのようにして得られた小板状光学可変顔料粒子の磁気配向パターンにより、「ＡＢＣ」の文字の形の印を示すＯＥＬが生じた。そのようにして得られた前記磁気誘導配向パターンは、前述したように磁気配向と一部同時に紫外線硬化により固定された。これは、最後の通路の端で２秒間、アセンブリ（１０００）を紫外線ＬＥＤランプに曝露することによって実現された。その後、前記アセンブリ（１０００）を、磁界発生装置（１０６０）により発生した磁界から取り出した。
【０１８６】
[0183]図１０Ｄは、前述の通り得られたＥ６の画像を２つの観察方向（９０°の角度）で示す。「ＡＢＣ」の文字の形の印は、ＯＥＬの表面から突出する効果を示す３次元物体のように見えた。そのようにして得られたＯＥＬの知覚された３Ｄ効果及び輝度は、すべての観察方向で同一であった。
【０１８７】
（実施例Ｅ７（図１１Ａ〜図１１Ｄ））
[0184]ａ）コーティング層（１１２０）を有する基板（１１１０）と、ｂ）ＰＯＭから作られた非磁性ホルダ（図示せず）及び「ＡＢＣ」の文字の形の空隙（１１５１）を備える軟磁性複合材料板（１１５０）の形態の凹印を備える構成（１１３０）とを備えたアセンブリ（１１００）を、磁界発生装置（１１６０）内へ移動させることにより、「ＡＢＣ」の文字の形の印を磁気転写した。軟磁性複合材料板（１１５０）は接着剤により非磁性ホルダ（１１４０）に取り付けた。
【０１８８】
[0185]非磁性ホルダ（９４０）はＥ４について使用したものと同様であり、すなわち正方形（Ａ１＝Ａ２＝３０ｍｍ、厚さＡ３＝１ｍｍ）であり、軟磁性複合材料板（１１５０）はＥ４と同じ組成を有していた。
【０１８９】
[0186]表２の成分をスピードミキサ（Ｆｌａｃｋ  Ｔｅｋ  Ｉｎｃ  ＤＡＣ  １５０  ＳＰ）において２５００ｒｐｍで３分間完全に混合することにより、軟磁性複合材料板（１１５０）を作製した。その後、混合物をシリコン型に注ぎ、３日間放置して完全に固化させた。そのようにして得られた軟磁性複合材料板（１１５０）の寸法は、図１１Ａに示すように、Ａ４＝３４ｍｍ、Ａ５＝２０ｍｍ、及びＡ６＝２ｍｍであった。
【０１９０】
[0187]そのようにして得られた軟磁性複合材料板（１１５０）に、直径０．５ｍｍのメッシュ（コンピュータ制御された機械彫刻機、ＧｒａｖｏｇｒａｐｈのＩＳ５００）を使用して、「ＡＢＣ」文字の形の印を機械的に切り抜いた。
【０１９１】
[0188]表１に記載の紫外線硬化性スクリーン印刷用インクから作られたコーティング層（１１２０）（Ａ７＝３４ｍｍ及びＡ８＝２０ｍｍ）を基板（１１１０）に塗布し、被覆された基板を、空隙（１１５１）を備える軟磁性複合材料板（１１５０）の形態の凹印及び非磁性ホルダを備える構成の上に配置し、コーティング層（１１２０）が環境に面し、軟磁性複合材料板（１１５０）が非磁性ホルダの上に取り付けられるようにした。
【０１９２】
[0189]そのようにして得られたアセンブリ（１１００）は、非磁性ホルダと軟磁性複合材料板（１１５０）との間に間隙がなく、軟磁性複合材料板（１１５０）と基板（１１１０）との間に間隙がなかったため、単に例示目的で図１１Ａの分解図に示される。
【０１９３】
[0190]図１１Ｂ、図１１Ｃに示すように、前述したアセンブリ（１１００）を、ＮｄＦｅＢ  Ｎ４５（Ｗｅｂｃｒａｆｔ  ＡＧ、Ｌ１＝２０ｍｍ、Ｌ２＝５０ｍｍ、Ｌ３＝１０ｍｍ）から作られた２つの永久磁石（１１６１ａ及び１１６１ｂ）を備えた静磁界発生装置（１１６０）の磁界へ移動させることにより、小板状光学可変磁性顔料粒子を磁気配向させた。前記２つの永久磁石（１１６１ａ及び１１６１ｂ）の各々は、基板（１１２０）表面に平行な磁気軸を有し、寸法Ｌ１に沿って磁化された。前記２つの永久磁石（１１６１ａ及び１１６１ｂ）は反対の磁気方向を有していた。２つの永久磁石（１１６１ａ及び１１６１ｂ）間の距離（Ｌ４）は５０ｍｍであった。
【０１９４】
[0191]図１１Ｂ、図１１Ｃに示すように、アセンブリ（１１００）を、２つの永久磁石（１１６１ａ及び１１６１ｂ）の下に、前記２つの永久磁石（１１６１ａ及び１１６１ｂ）の底面から垂直距離Ｌ６＝２ｍｍ、第１の永久磁石（１１６１ａ）から水平距離Ｌ５＝１０ｍｍのところに配置し、印の上側及び下側は２つの永久磁石（１１６１ａ及び１１６１ｂ）の距離Ｌ１に面するようにした。
【０１９５】
[0192]アセンブリ（１１００）を、磁界発生装置（１１６０）の前記２つの永久磁石により発生した磁界において前記２つの永久磁石（１１６１ａ及び１１６１ｂ）の寸法Ｌ１に平行な方向で、１０ｃｍ／秒の線速度で８回、前後に移動させた（矢印参照）。移動（Ｌ９）の全範囲は約１３０ｍｍであった。
【０１９６】
[0193]そのようにして得られた小板状光学可変顔料粒子の磁気配向パターンにより、「ＡＢＣ」の文字の形の印を示すＯＥＬが生じた。そのようにして得られた前記磁気誘導配向パターンは、前述したように磁気配向と一部同時に紫外線硬化により固定された。これは、最後の通路の端で２秒間、アセンブリ（１１００）を紫外線ＬＥＤランプに曝露することによって実現された。その後、前記アセンブリ（１１００）を、磁界発生装置（１１６０）により発生した磁界から取り出した。
【０１９７】
[0194]図１１Ｄは、前述の通り得られたＥ７の画像を２つの観察方向（９０°の角度）で示す。「ＡＢＣ」の文字の形の印は、ＯＥＬの表面から突出する効果を示す３次元物体のように見えた。そのようにして得られたＯＥＬの知覚された３Ｄ効果及び輝度は、すべての観察方向で同一であった。
【０１９８】
（実施例Ｅ８（図１２Ａ〜図１２Ｄ））
[0195]ａ）コーティング層（１２２０）を有する基板（１２１０）と、ｂ）ＰＯＭから作られた非磁性ホルダ（図示せず）及び「ＡＢＣ」の文字の形の空隙（１２５１）を備える軟磁性複合材料板（１２５０）の形態の凹印を備える構成（１２３０）とを備えたアセンブリ（１２００）を、磁界発生装置（１２６０）内へ移動させることにより、「ＡＢＣ」の文字の形の印を磁気転写した。軟磁性複合材料板（１２５０）は接着剤により非磁性ホルダに取り付けた。
【０１９９】
[0196]非磁性ホルダ（１２４０）はＥ４について使用したものと同様であり、すなわち正方形（Ａ１＝Ａ２＝３０ｍｍ、厚さＡ３＝１ｍｍ）であり、軟磁性複合材料板（１２５０）はＥ４と同じ組成を有していた。
【０２００】
[0197]表２の成分をスピードミキサ（Ｆｌａｃｋ  Ｔｅｋ  Ｉｎｃ  ＤＡＣ  １５０  ＳＰ）において２５００ｒｐｍで３分間完全に混合することにより、軟磁性複合材料板（１２５０）を作製した。その後、混合物をシリコン型に注ぎ、３日間放置して完全に固化させた。そのようにして得られた軟磁性複合材料板（１２５０）の寸法は、図１２Ａに示すように、Ａ４＝３４ｍｍ、Ａ５＝２０ｍｍ、及びＡ６＝２ｍｍであった。
【０２０１】
[0198]そのようにして得られた軟磁性複合材料板（１２５０）に、直径０．５ｍｍのメッシュ（コンピュータ制御された機械彫刻機、ＧｒａｖｏｇｒａｐｈのＩＳ５００）を使用して、「ＡＢＣ」文字の形の印を機械的に切り抜いた。
【０２０２】
[0199]表１に記載の紫外線硬化性スクリーン印刷用インクから作られたコーティング層（１２２０）（Ａ７＝３４ｍｍ及びＡ８＝２０ｍｍ）を基板（１２１０）に塗布し、被覆された基板を、空隙（１２５１）を備える軟磁性複合材料板（１２５０）の形態の凹印及び非磁性ホルダを備える構成の上に配置し、コーティング層（１２２０）が環境に面し、軟磁性複合材料板（１２５０）が非磁性ホルダの上に取り付けられるようにした。
【０２０３】
[0200]そのようにして得られたアセンブリ（１２００）は、非磁性ホルダと軟磁性複合材料板（１２５０）との間に間隙がなく、軟磁性複合材料板（１２５０）と基板（１２１０）との間に間隙がなかったため、単に例示目的で図１２Ａの分解図に示される。
【０２０４】
[0201]図１２Ｂ、図１２Ｃに示すように、前述したアセンブリ（１２００）を、ＮｄＦｅＢ  Ｎ４５（Ｗｅｂｃｒａｆｔ  ＡＧ、Ｌ１＝２０ｍｍ、Ｌ２＝５０ｍｍ、Ｌ３＝１０ｍｍ）から作られた４つの永久磁石（１２６１ａ、１２６１ｂ、１２６１ｃ、及び１２６１ｄ）を備えた静磁界発生装置（１２６０）の磁界へ移動させることにより、小板状光学可変磁性顔料粒子を磁気配向させた。前記４つの永久磁石（１２６１ａ、１２６１ｂ、１２６１ｃ、及び１２６１ｄ）の各々は、基板（１２２０）に垂直な磁気軸を有し、すなわち寸法Ｌ３に沿って磁化された。第１の永久磁石（１２６１ａ）及び第２の永久磁石（１２６１ｂ）の磁気方向は同じであり、第３の永久磁石（１２６１ｃ）及び第４の永久磁石（１２６１ｄ）の磁気方向とは反対方向を向いていた。４つの永久磁石（１２６１ａ、１２６１ｂ、１２６１ｃ、及び１２６１ｄ）は千鳥構成に配置され、第３の永久磁石（１２６１ｃ）及び第４の永久磁石（１２６１ｄ）により形成された列は、第１の永久磁石（１２６１ａ）及び第２の永久磁石（１２６１ｂ）により形成された列と比べて、Ｌ１の寸法に沿った距離Ｌ８＝２０ｍｍだけずれており、永久磁石の前記列間の距離（Ｌ４）は４８ｍｍ、各列における永久磁石間の距離（Ｌ７）は２０ｍｍであった。
【０２０５】
[0202]図１２Ｂ、図１２Ｃに示すように、アセンブリ（１２００）を、４つの永久磁石（１２６１ａ、１２６１ｂ、１２６１ｃ、及び１２６１ｄ）の下で、前記４つの永久磁石（１２６１ａ、１２６１ｂ、１２６１ｃ、及び１２６１ｄ）の底面から垂直距離Ｌ６＝１０ｍｍ、第１の永久磁石（１２４１ａ）及び第２の永久磁石（１２４１ｂ）により形成された列から水平距離Ｌ５＝２３ｍｍのところに配置し、印の上側及び下側は４つの永久磁石（１２６１ａ、１２６１ｂ、１２６１ｃ、及び１２６１ｄ）の距離Ｌ１に面するようにした。
【０２０６】
[0203]アセンブリ（１２００）を、磁界発生装置（１２６０）により発生した磁界において前記４つの永久磁石（１２６１ａ、１２６１ｂ、１２６１ｃ、及び１２６１ｄ）の寸法Ｌ１に平行な方向で、１０ｃｍ／秒の線速度で８回、前後に移動させた（矢印参照）。印を未固化のコーティング組成物に磁気転写するように、移動（Ｌ９）の全範囲は約１６０ｍｍであった。
【０２０７】
[0204]そのようにして得られた小板状光学可変顔料粒子の磁気配向パターンにより、「ＡＢＣ」の文字の形の印を示すＯＥＬが生じた。そのようにして得られた前記磁気誘導配向パターンは、前述したように磁気配向と一部同時に紫外線硬化により固定された。これは、最後の通路の端で２秒間、アセンブリ（１２００）を紫外線ＬＥＤランプに曝露することによって実現された。その後、前記アセンブリ（１２００）を、磁界発生装置（１２６０）により発生した磁界から取り出した。
【０２０８】
[0205]図１２Ｄは、前述の通り得られた画像を２つの観察方向（９０°の角度）で示す。「ＡＢＣ」の文字の形の印は、ＯＥＬの表面から突出する効果を示す３次元物体のように見えた。そのようにして得られたＯＥＬの知覚された３Ｄ効果及び輝度は、すべての観察方向で同一であった。
【図１Ａ−１】
2019532831.tif 000005
【図１Ａ−２】
2019532831.tif 000006
【図１Ｂ】
2019532831.tif 000007
【図２Ａ】
2019532831.tif 000008
【図２Ｂ】
2019532831.tif 000009
【図２Ｃ】
2019532831.tif 000010
【図３Ａ】
2019532831.tif 000011
【図３Ｂ】
2019532831.tif 000012
【図３Ｃ】
2019532831.tif 000013
【図４Ａ】
2019532831.tif 000014
【図４Ｂ】
2019532831.tif 000015
【図４Ｃ】
2019532831.tif 000016
【図５Ａ】
2019532831.tif 000017
【図５Ｂ】
2019532831.tif 000018
【図５Ｃ】
2019532831.tif 000019
【図６Ａ】
2019532831.tif 000020
【図６Ｂ】
2019532831.tif 000021
【図６Ｃ】
2019532831.tif 000022
【図７Ａ】
2019532831.tif 000023
【図７Ｂ】
2019532831.tif 000024
【図７Ｃ】
2019532831.tif 000025
【図８Ａ】
2019532831.tif 000026
【図８Ｂ】
2019532831.tif 000027
【図８Ｃ】
2019532831.tif 000028
【図９Ａ】
2019532831.tif 000029
【図９Ｂ】
2019532831.tif 000030
【図９Ｃ】
2019532831.tif 000031
【図９Ｄ】
2019532831.tif 000032
【図１０Ａ】
2019532831.tif 000033
【図１０Ｂ】
2019532831.tif 000034
【図１０Ｃ】
2019532831.tif 000035
【図１０Ｄ】
2019532831.tif 000036
【図１１Ａ】
2019532831.tif 000037
【図１１Ｂ】
2019532831.tif 000038
【図１１Ｃ】
2019532831.tif 000039
【図１１Ｄ】
2019532831.tif 000040
【図１２Ａ】
2019532831.tif 000041
【図１２Ｂ】
2019532831.tif 000042
【図１２Ｃ】
2019532831.tif 000043
【図１２Ｄ】
2019532831.tif 000044
【国際調査報告】
2019532831.tif 000045
2019532831.tif 000046
2019532831.tif 000047
2019532831.tif 000048